(57)【要約】      （修正有）【課題】シリカ質表面から不必要な構成成分を除去し、シリカ質表面を清浄する多機能性組成物及びその使用方法。【解決手段】親水性シランと、少なくとも２つの異なる界面活性剤と、ケイ酸リチウムと、水と、を含む、多機能性水性組成物。前記親水性シランが双性イオン性シラン、スルホネート官能性のシラン並びにそれらの組み合わせから選択される、多機能性水性組成物。前記親水性シランが少なくとも０．０００１重量％最大１０重量％含まれ、前記界面活性剤が少なくとも０．０２重量％最大４９．０４重量％含まれ、前記ケイ酸リチウムが少なくとも０．０００１重量％１０重量％以下含まれ、この残部に水を含む、多機能性水性組成物。シリカ質表面及び不必要な構成成分を、前記多機能性組成物と接触させる工程と、表面を乾燥させる工程と、を含む、方法。【選択図】なし【特許請求の範囲】
【請求項１】
親水性シランと、
少なくとも２つの異なる界面活性剤と、
水と、
を含む、多機能性水性組成物。
【請求項２】
前記親水性シランの全重量の前記界面活性剤の全重量に対する比が少なくとも１：２である、請求項１に記載の多機能性組成物。
【請求項３】
前記界面活性剤の全重量の前記親水性シランの全重量に対する比が少なくとも１：２である、請求項１に記載の多機能性組成物。
【請求項４】
水溶性アルカリ金属ケイ酸塩及びポリアルコキシシランのうちの少なくとも１つを更に含む、請求項１に記載の多機能性組成物。
【請求項５】
少なくとも０．０００１重量％〜１０重量％以下の、水溶性アルカリ金属ケイ酸塩及びポリアルコキシシランのうちの少なくとも１つを含む、請求項４に記載の多機能性組成物。
【請求項６】
０．０００１重量％〜１０重量％の親水性シランと、０．０３重量％〜０．４重量％の界面活性剤と、を含む、請求項１に記載の多機能性組成物。
【請求項７】
使用準備済の製剤中に存在する、請求項１に記載の多機能性組成物。
【請求項８】
濃縮製剤中に存在する、請求項１に記載の多機能性組成物。
【請求項９】
前記親水性シランが双性イオン性シランを含み、前記少なくとも２つの界面活性剤が非イオン性界面活性剤及びアニオン性界面活性剤を含む、請求項１に記載の多機能性組成物。
【請求項１０】
前記組成物が、パーマネントマーカー除去試験方法Ｉ、人工皮脂除去試験方法Ｉ、及び霧試験方法のうちの少なくとも１つに合格する、請求項１に記載の多機能性組成物。
【請求項１１】
親水性シランと、
界面活性剤と、
水溶性アルカリ金属ケイ酸塩、ポリアルコキシシラン、及び無機シリカゾルのうちの少なくとも１つと、
水と、
を含む、液体多機能性水性組成物。
【請求項１２】
前記親水性シランの全重量の前記界面活性剤の全重量に対する比が少なくとも１：２である、請求項１１に記載の多機能性組成物。
【請求項１３】
前記界面活性剤の全重量の前記親水性シランの全重量に対する比が少なくとも１：２である、請求項１１に記載の多機能性組成物。
【請求項１４】
シリカ質表面から不必要な構成成分を除去する方法であって、
前記シリカ質表面及び前記不必要な構成成分を、水と、親水性シランと、界面活性剤と、を含む多機能性組成物と接触させる工程と、
前記表面を乾燥させる工程と、を含む、方法。
【請求項１５】
前記表面に前記組成物を擦り込む工程を更に含む、請求項１４に記載の方法。
【請求項１６】
濃縮組成物を提供する工程と、該濃縮組成物を水で希釈して、多機能性組成物を提供する工程と、を更に含む、請求項１４に記載の方法。
【請求項１７】
前記親水性シランの重量の前記界面活性剤の重量に対する比が少なくとも１：１である、請求項１４に記載の方法。
【請求項１８】
パーマネントマーカーで前記表面に付けられたマークの少なくとも５０％が、湿ったタオルでの５０回以内の拭き取りで前記表面から拭き取られること、
パーマネントマーカーで前記表面に付けられたマークの少なくとも５０％が、６００ミリリットル／分の速度で当てられる水のスプレーによって２分以内に前記表面から洗い流されること、及び
前記乾燥表面に付けられた人工皮脂の指紋が、６００ミリリットル／分の速度で当てられる水のスプレーによって２分以内に前記表面から洗い流されること、
のうちの少なくとも１つが当てはまるように、前記乾燥表面が十分な親水性を示す、請求項１５に記載の方法。
【請求項１９】
前記乾燥表面が水蒸気と接触しても凝縮が生じない、請求項１４に記載の方法。
【請求項２０】
シリカ質表面を清浄及び保護する方法であって、
前記表面に水性組成物を適用する工程であって、前記組成物が、
親水性シランと、
界面活性剤と、
水と、
を含み、前記界面活性剤の全重量の前記親水性シランの全重量に対する比が少なくとも１：２である、適用する工程と、
前記表面に前記組成物を擦り込んで、前記表面を清浄及び保護する工程と、を含む、方法。
【発明の詳細な説明】
【技術分野】
【０００１】
（関連出願の相互参照）
本出願は、２０１２年８月３１日出願の米国仮特許出願第６１／６９６００５号の優先権を主張するものであり、参照によりその全体が本明細書に組み込まれる。
【背景技術】
【０００２】
本発明は、シリカ質表面から不必要な構成成分を除去すること、及びシリカ質表面の清浄度を決定することに向けられている。
【０００３】
従来の窓清浄組成物は、典型的には、ガラス表面を清浄するために使用される場合、ガラス表面上に可視残留物を残さないように設計されている。換言すれば、ガラス表面は、被膜及びストリーキングを有しないものでなければならない。これらの特性を達成するために、清浄組成物中の界面活性剤及び他の添加剤のレベルが低くなければならない。
【０００４】
有機溶媒は、多くの場合、従来の窓清浄組成剤中に存在し、この組成物がガラス表面によく見られる汚れ及び油状の汚染物質を除去することを可能にする。
【０００５】
いくつかの窓清浄組成物は、親水性ポリマー又は長鎖アルキルスルフェートの界面活性剤を含み、この組成物を用いて清浄される表面に対して水をシート状にする特性及び抗スポッティング特性を与えるとされている。そのような組成物は、親水性の残留物を残す傾向があり、水をシート状にする効果に寄与し、ガラス表面から土を除去するのに役立つ。
【発明の概要】
【発明が解決しようとする課題】
【０００６】
シランを含む組成物は、清浄及び活性化されたガラス表面に親水性を与えるために使用されている。これらの組成物のうちのいくつかの選好は、水性組成物の適用の直前、又はそれと同時に活性化される表面のためのものである。しかしながら、そのような組成物は、典型的には、表面を事前に清浄することを必要とする。
【０００７】
シランを含むコーティング組成物は、ガラス基材をコーティングして、それらを容易に清浄することができる状態にするためにも使用される。
【課題を解決するための手段】
【０００８】
本発明は、多機能性組成物及びその使用に向けられている。そのような組成物は、例えば、清浄及び保護といった複数の機能を有する。
【０００９】
一態様において、本発明は、シリカ質表面から不必要な構成成分を除去する方法を特徴とし、本方法は、シリカ質表面及び不必要な構成成分を、水と、親水性シランと、界面活性剤と、を含む多機能性溶液と接触させる工程と、表面を乾燥させる工程と、を含む。一実施形態において、本方法は、表面に溶液を擦り込む工程を更に含む。
【００１０】
一実施形態において、本溶液は、表面に親水性を与え、この乾燥表面は、接触させる前の表面の親水性と比較して、より高い親水性を示す。
【００１１】
一実施形態において、シリカ質表面は、ホワイトボード及びドライイレースボードからなる群から選択されるボードの表面であり、不必要な構成成分は、マーカーからのマークを含む。いくつかの実施形態において、シリカ質表面は、窓又はドア等のガラスの表面であり、不必要な構成成分は、油及び汚れ等のうちの少なくとも１つを含む。
【００１２】
シリカ質表面は、ガラスシャワードア、タイル張りの壁、陶器浴槽、流し台、又は石鹸スカムが堆積する他の表面を含み得る。
【００１３】
いくつかの実施形態において、パーマネントマーカーで表面に付けられたマークの少なくとも５０％が、湿ったタオルでの５０回以内の拭き取りで表面から拭き取られるように、乾燥表面は十分な親水性を示す。他の実施形態において、パーマネントマーカーで表面に付けられたマークの少なくとも５０％が、６００ミリリットル／分の速度で当てられる水のスプレーによって２分以内に表面から洗い流されるように、乾燥表面は十分な親水性を示す。いくつかの実施形態において、乾燥表面に付けられた人工皮脂の指紋が、６００ミリリットル／分の速度で当てられる水のスプレーによって２分以内に表面から洗い流されるように、乾燥表面は十分な親水性を示す。他の実施形態において、乾燥表面が水蒸気と接触しても凝縮が生じない。
【００１４】
他の態様において、本発明は、シリカ質表面から不必要な構成成分（例えば、石鹸スカムの構成成分のうちの１つ以上）を除去する方法を特徴とし、本方法は、シリカ質表面及び不必要な構成成分を、水、親水性シラン、界面活性剤、並びに水溶性アルカリ金属ケイ酸塩、ポリアルコキシシラン（テトラアルコキシシラン（例えば（ＴＥＯＳ）、又はテトラアルコキシシランオリゴマー）、及び無機シリカゾルのうちの少なくとも１つを含む多機能性組成物と接触させる工程と、表面を乾燥させる工程と、を含む。
【００１５】
別の態様において、シリカ質表面を清浄及び保護する方法が提供される。本方法は、表面に水性組成物を適用する工程であって、この組成物は、親水性シランと、界面活性剤と、水と、を含み、界面活性剤の全重量の親水性シランの全重量に対する比は、少なくとも１：２である、工程と、表面に組成物を擦り込んで、表面を清浄（例えば、石鹸スカムを除去）し、かつ（例えば、石鹸スカムの蓄積から）表面を保護する工程と、を含む。
【００１６】
いくつかの態様において、本発明は、以前に清浄された基材（例えば、本開示の方法によって清浄されたもの、又は本開示の組成物で清浄されたもの）の清浄度を決定する方法を特徴とし、本方法は、以前に清浄された表面を０℃〜２５℃の温度で水蒸気に曝露する工程と、凝縮が生じるか否かを観察する工程と、霧が存在する場合、表面が汚れていると決定する工程と、霧が生じないか、又は水蒸気への曝露後３０秒を超えて存在しない場合、表面がきれいであると決定する工程と、を含む。
【００１７】
別の態様において、本発明は、以前に清浄された基材（例えば、本開示の方法によって清浄されたもの、又は本開示の組成物で清浄されたもの）の清浄度を決定する方法を特徴とし、本方法は、以前に清浄された基材の表面にパーマネントマーカーでマークを付ける工程と、マークに水を染み込ませる工程と、ペーパータオルでマークを拭き取る工程と、マークの少なくとも９０％が水のスプレーによって洗い流されるか否かを決定する工程と、マークの少なくとも９０％が水のスプレーによって洗い流された場合、表面がきれいであると決定する工程と、を含む。いくつかの実施形態において、本方法は、マークの少なくとも５０％が水のスプレーによって洗い流されなかった場合、表面がきれいではないと決定する工程を更に含む。
【００１８】
他の態様において、本発明は、以前に清浄された基材（例えば、本開示の方法によって清浄されたもの、又は本開示の組成物で清浄されたもの）の清浄度を決定する方法を特徴とし、本方法は、以前に清浄された基材の表面に人工皮脂の指紋を付ける工程と、６００ミリリットル／分以下の流速で３０秒以内、脱イオン水の流れで指紋及び基材にスプレーする工程と、指紋の少なくとも５０％が水のスプレーによって洗い流されるか否かを決定する工程と、指紋の少なくとも５０％が水のスプレーによって洗い流された場合、表面がきれいであると決定する工程と、指紋の少なくとも５０％が水のスプレーによって洗い流されなかった場合、表面がきれいではないと決定する工程と、を含む。
【００１９】
他の態様において、本発明は、親水性シランの重量の界面活性剤の重量に対する比が少なくとも１：１である、第１の親水性シランと、界面活性剤と、水と、を含む多機能性溶液を特徴とする。一実施形態において、本溶液は、水溶性アルカリ金属ケイ酸塩及びポリアルコキシシラン（テトラアルコキシシラン（例えば、ＴＥＯＳ）、又はテトラアルコキシシランオリゴマー等）のうちの少なくとも１つを更に含む。いくつかの実施形態において、本溶液は、第１の界面活性剤とは異なる第２の界面活性剤を更に含む。一実施形態において、本溶液は、第１の親水性シランとは異なる第２の親水性シランを更に含む。
【００２０】
別の実施形態において、本溶液は、ケイ酸リチウム、ケイ酸ナトリウム、及びケイ酸カリウムのうちの少なくとも１つを含む水溶性アルカリ金属ケイ酸塩を含む。
【００２１】
いくつかの実施形態において、本溶液は、パーマネントマーカー除去試験方法Ｉに合格する。他の実施形態において、本溶液は、人工皮脂除去試験方法Ｉに合格する。いくつかの実施形態において、本溶液は、霧試験方法に合格する。
【００２２】
別の実施形態において、本溶液は、少なくとも０．０１重量％〜３重量％以下の親水性シランを含む。いくつかの実施形態において、本溶液は、０．５重量％以下の親水性シランを含む。他の実施形態において、本溶液は、２重量％以下の固体を含む。一実施形態において、本溶液は、１重量％以下の固体を含む。
【００２３】
いくつかの実施形態において、親水性シランは、双性イオン性シランを含む。他の実施形態において、本溶液は、約０．０１重量％〜約５重量％の双性イオン性シランを含む。別の実施形態において、本溶液は、約０．１重量％〜約２重量％の双性イオン性シランを含む。
【００２４】
いくつかの実施形態において、界面活性剤は、アニオン性界面活性剤、非イオン性界面活性剤、カチオン性界面活性剤、両性ベタイン界面活性剤、両性スルタイン界面活性剤、両性イミダゾリン界面活性剤、アミンオキシド界面活性剤、及び四級カチオン性界面活性剤のうちの少なくとも１つを含む。他の実施形態において、第１の界面活性剤は非イオン性界面活性剤を含み、第２の界面活性剤はアニオン性界面活性剤を含む。
【００２５】
いくつかの実施形態において、親水性シランは、最大５０００グラム／モル、又は最大３０００グラム／モルの分子量を有する。いくつかの実施形態において、親水性シランは、１０００グラム／モル以下の分子量を有する。別の実施形態において、親水性シランは、５００グラム／モル以下の分子量を有する。
【００２６】
一実施形態において、本溶液は、少なくとも６０重量％の水を含む。これは、典型的には、使用準備済の製剤のためのものである。他の実施形態において、本組成物は、３０重量％以下の水を含む。これは、典型的には、濃縮製剤のためのものである。
【００２７】
別の態様において、本発明は、親水性シランと、第１の界面活性剤と、水溶性アルカリ金属ケイ酸塩及びポリアルコキシシラン（テトラアルコキシシラン（例えば、ＴＥＯＳ）、又はテトラアルコキシシランオリゴマー等）のうちの少なくとも１つと、無機シリカゾルと、水と、を含む液体多機能性組成物を特徴とする。一実施形態において、親水性シランは、双性イオン性親水性シランを含む。いくつかの実施形態において、親水性シランは、双性イオン性シラン、ヒドロキシルスルホネートシラン、ホスホネートシラン、カルボキシレートシラン、グルカンアミドシラン、ポリヒドロキシルアルキルシラン、ヒドロキシルポリエチレンオキシドシラン、ポリエチレンオキシドシラン、及びそれらの組み合わせからなる群から選択される。いくつかの実施形態において、本組成物は、パーマネントマーカー除去試験方法Ｉに合格する。他の実施形態において、本組成物は、人工皮脂除去試験方法Ｉに合格する。別の実施形態において、本組成物は、霧試験方法に合格する。
【００２８】
他の実施形態において、本組成物は、非水溶性粒子を更に含む。一実施形態において、本組成物は、研磨材粒子を更に含む。
【００２９】
いくつかの実施形態において、本組成物は、第１の界面活性剤とは異なる第２の界面活性剤を更に含む。
【００３０】
他の態様において、本発明は、親水性シランと、第１の界面活性剤と、第１の界面活性剤とは異なる第２の界面活性剤と、水と、を含む多機能性液体組成物を特徴とする。一実施形態において、親水性シランは、双性イオン性シラン、ヒドロキシルスルホネートシラン、ホスホネートシラン、カルボキシレートシラン、グルカンアミドシラン、ポリヒドロキシルアルキルシラン、ヒドロキシルポリエチレンオキシドシラン、ポリエチレンオキシドシラン、及びそれらの組み合わせからなる群から選択される。別の実施形態において、本組成物は、パーマネントマーカー除去試験方法Ｉに合格する。いくつかの実施形態において、本組成物は、人工皮脂除去試験方法Ｉに合格する。他の実施形態において、本組成物は、霧試験方法に合格する。いくつかの実施形態において、本組成物は、非水溶性粒子を更に含む。一実施形態において、本組成物は、研磨材粒子を更に含む。
【００３１】
他の態様において、本発明は、多機能性溶液を使用する方法を特徴とし、本方法は、水で濃縮溶液を希釈して希釈溶液を形成する工程であって、濃縮溶液は第１の親水性シランと界面活性剤とを含み、親水性シランの重量の界面活性剤の重量に対する比が少なくとも１：１である、工程と、シリカ質表面を希釈溶液と接触させる工程と、を含む。
【００３２】
用語集
用語「界面活性剤」は、同じ分子上に親水性（すなわち、極性）及び疎水性（すなわち、非極性）部分を含む分子を意味する。
【００３３】
用語「親水性」は、親水性表面に付与する化合物、組成物、又は材料を意味する。用語「親水性表面」は、水溶液によって湿らされ、水滴が５０°未満の静的水接触角を示す表面を意味する。用語「親水性表面」は、その表面が水溶液を吸収するか否かを表さない。
【００３４】
用語「疎水性」は、疎水性表面に付与する化合物、組成物、又材料を意味する。語句「疎水性表面」は、水滴が少なくとも５０°の静的水接触角を示す表面を意味する。
【００３５】
用語「水性」は、水が存在することを意味する。
【００３６】
用語「水溶性」は、水中に溶液を形成する化合物、組成物、又は材料を意味する。
【００３７】
用語「溶液」は、溶質が溶媒中に溶解され、濾過又は物理的手段によって溶媒から分離することができない均一な組成物を意味する。
【００３８】
語句「不必要な構成成分」は、表面の凹凸、表面欠陥、汚染物質、異物、及びそれらの組み合わせを意味する。
【００３９】
用語「含む（comprises）」及びこの変形は、これらの用語が明細書及び請求項に現れる場合、限定的な意味を有しない。そのような用語は、示される工程若しくは要素又は工程若しくは要素の群の包含を意味し、いかなる他の工程若しくは要素又は工程若しくは要素の群も排除することを意味しないことが理解される。「〜からなる」とは、語句「〜からなる」が続くものを含み、かつこれらに限定されることを意味する。したがって、語句「〜からなる」は、その列挙された要素が、必須であるか又は強制であり、他の要素が存在し得ないことを示す。「本質的に〜からなる」とは、語句の後に列挙された任意の要素を含むこと、及び列挙された要素についての本開示で特定される活性若しくは作用を妨害しない、又は寄与しない他の要素に限定されることを意味する。したがって、語句「本質的に〜からなる」とは、列挙された要素が、必須であるか又は強制であるが、他の要素が、任意であり、列挙された要素の活性若しくは作用に影響を及ぼすか否かに応じて存在しても、存在しなくてもよいことを示す。
【００４０】
用語「好ましい」及び「好ましくは」とは、特定の状況下で、特定の効果をもたらし得る本開示の特許請求の範囲を指す。しかしながら、他の特許請求の範囲もまた、同じ状況又は他の状況下で、好ましい場合がある。更に、１つ以上の特許請求の範囲の説明は、他の特許請求の範囲が有用ではないことを示唆するものではなく、本開示の範囲から他の特許請求の範囲を除外することを目的としたものではない。
【００４１】
本願では、「ａ」、「ａｎ」、及び「ｔｈｅ」等の用語は、１つの実体のみを指すことを意図するものではなく、具体例を例示のために用いることができる一般分類を含む。用語「ａ」、「ａｎ」、及び「ｔｈｅ」は、用語「少なくとも１つ」と共に、互換的に使用される。一覧を伴った、「の少なくとも１つ」及び「の少なくとも１つを含む」という語句は、その一覧の項目の任意の１つ、及びその一覧の項目の２つ以上の任意の組み合わせを指す。
【００４２】
本明細書で使用するとき、用語「又は」は、内容が明確にそれ以外を指図しないかぎり、一般的に「及び／又は」を含む意味で使用される。
【００４３】
用語「及び／又は」は、列挙された要素の１つ若しくは全て、又は列挙された要素の任意の２つ以上の組み合わせを意味する。
【００４４】
同様に、本明細書においては、全ての数は「約」という用語で修飾されたとみなされ、好ましくは「厳密に」という用語で修飾されたとみなされる。本明細書において測定した量と関連して使用されるとき、用語「約」は、測定を行い、測定の目的及び使用測定機器の精度に対応するレベルの注意を払う当事者によって期待されるような測定量の変化を指す。
【００４５】
また本明細書において、端点による数の範囲の列挙には、その範囲内に包含される全ての数及び端点（例えば、１〜５には、１、１．５、２、２．７５、３、３．８０、４、５等）が包含される。
【００４６】
本明細書で使用するとき、用語「室温」は、約２０℃〜約２５℃又は約２２℃〜約２５℃の温度を指す。
【００４７】
本開示の上記の「課題を解決するための手段」は、本開示の開示される各実施形態又はすべての実現形態を説明することを目的としたものではない。以下の説明は、例示的な実施形態をより具体的に例示するものである。本出願の全体を通じていくつかの箇所で、実施例のリストによって指針が与えられるが、これらの実施例は異なる組み合わせで使用することができる。いずれの場合も、記載される列挙は、あくまで代表的な群としてのみの役割を果たすものであって、排他的な列挙として解釈するべきではない。
【発明を実施するための形態】
【００４８】
本発明は、多機能性組成物及びその使用に向けられている。そのような組成物は、例えば、清浄及び保護する多機能を有する。したがって、そのような組成物は、表面に適用される保護コーティングのために事前に清浄される基材表面を必要としない。
【００４９】
基材のシリカ質表面から不必要な構成成分を除去する方法は、基材表面及び不必要な構成成分を、親水性シランと、界面活性剤と、水と、を含む多機能性組成物と接触させる工程と、任意に、力学的作用を組成物及び表面に適用する工程と、表面を乾燥させる工程と、を含む。力学的作用は、例えば、拭き取ることと、擦り込むことと、を含む任意の好適な作用であり得、乾燥させることは、例えば、表面を空気乾燥させること、拭き取って表面乾燥させること、表面を強制空気（例えば、室温に対して冷却又は加熱した空気）と接触させること、及びそれらの組み合わせを含む、任意の好適なプロセスを通じて起こり得る。
【００５０】
ある特定の実施形態において、本発明の組成物は、単に、短期間で表面を清浄及び保護するために、表面上にスプレーされ、拭き取られ得る。
【００５１】
得られた表面は、不必要な構成成分がない、又は実質的になく、未処理表面に対して改善された親水性、及び未処理表面に対して改善された清浄の容易さを示す。
【００５２】
除去する方法は、例えば、汚染物質を除去する方法（すなわち、清浄する方法）、表面の凹凸及び欠陥を除去する方法（すなわち、仕上げ加工を行う方法）、並びにそれらの組み合わせを含む、様々な不必要な構成成分のうちのいずれかを除去する方法であり得る。
【００５３】
本方法は、シリカ質表面から様々な汚染物質、例えば、汚れ、石鹸スカム、油（例えば、皮膚油及びモータ油）、ワックス、食物残渣（例えば、バター、ラード、マーガリン、食肉タンパク質、植物性タンパク質、炭酸カルシウム、及び酸化カルシウム）、グリース、インク（例えば、パーマネントマーカーのインク、ボールペンのインク、及びフェルトペンのインク）、昆虫残渣、アルカリ土類金属炭酸塩、接着剤、煤煙、粘土、色素、並びにそれらの組み合わせ、様々な表面の凹凸及び欠陥（例えば、くぼみ、傷、筋、引っかき傷、及びそれらの組み合わせ）、並びにそれらの組み合わせを除去するために使用され得る。
【００５４】
本方法は、例えば、ボードからマーカーによって作られたマークを除去すること、ガラス（例えば、窓、フロントガラス、眼鏡、レンズ（例えば、カメラのレンズ、光学用レンズ）、及びレンジ台上面）から環境汚染物質（例えば、油及び汚れ）を除去すること、並びにそれらの組み合わせを含む、様々な特定の用途にも有用である。除去され得るマークには、パーマネントマーカー、非パーマネントマーカー、及びそれらの組み合わせによって作られたマークが含まれる。清浄され得る書き込みボードには、例えば、ドライイレースボード及びホワイトボードが含まれる。ドライイレースボード及びホワイトボードは、例えば、国際公開第ＷＯ  ２０１１／１６３１７５号を含む多くの刊行物に記載されている。
【００５５】
本明細書に記載される組成物は、表面の保護、及び表面の清浄のためにも使用され得る。これは、特に、石鹸スカムが付着する表面上で有用である。例えば、本開示の組成物は、擦り込みながら表面に適用されて、例えば、（例えば、石鹸スカムを除去することによって）表面を清浄することができるが、乾燥時に、この組成物は、汚染物質（例えば、石鹸スカム）も付着しない保護層を残す。反復して使用すると、これは、表面をより容易に清浄することができるようにし、及び／又は頻繁な清浄を必要とし得ない。
【００５６】
本発明は、以前に清浄された基材の清浄度を決定する方法も特徴とする。１つの有用な方法は、以前に清浄された表面（例えば、本開示の方法によって清浄されたもの、又は本開示の組成物で清浄されたもの）を０℃〜約２５℃の温度で水蒸気に曝露する工程と、小液滴（すなわち、霧）の形態での凝縮が表面上に生じるか否かを観察する工程と、１）霧が存在する場合、表面が汚れているか、２）霧が生じないか、又は水蒸気への曝露後３０秒を超えて存在しない場合、表面がきれいであるかのいずれかを決定する工程と、を含む。
【００５７】
以前に清浄された基材（例えば、本開示の方法によって清浄されたもの、又は本開示の組成物で清浄されたもの）の清浄度を決定する別の有用な方法は、表面にパーマネントマーカーでマークを付ける工程と、マーク及び基材に水をスプレーしてマークをぬらす工程と、３０秒待つ工程と、ペーパータオルでマークを拭き取る工程と、マークの少なくとも５０％が拭き取られたか否かを決定する工程と、マークの少なくとも５０％が拭き取られた場合、表面がきれいであると決定する工程と、を含む。あるいは、本方法は、マークの少なくとも８０％、マークの少なくとも７５％、又は更にはマークの少なくとも７０％が拭き取られた場合、表面がきれいであると決定する工程を含む。本方法は、マークの少なくとも５０％、マークの少なくとも６０％、マークの少なくとも７０％、又は更にはマークの少なくとも８０％が拭き取られなかった場合、表面がきれいではないと決定する工程を更に含む。
【００５８】
以前に清浄された基材（例えば、本開示の方法によって清浄されたもの、又は本開示の組成物で清浄されたもの）の清浄度を決定する別の有用な方法は、表面にパーマネントマーカーでマークを付ける工程と、６００ミリリットル（ｍＬ）／分（分）の流速で、３０秒間、マーク及び基材に脱イオン水の流れをスプレーする工程と、マークの少なくとも９０％が水のスプレーによって洗い流されるか否かを決定する工程と、マークの少なくとも９０％が水のスプレーによって洗い流された場合、表面がきれいであると決定する工程と、を含む。本方法は、任意に、マークの少なくとも５０％、マークの少なくとも６０％、マークの少なくとも７０％、又は更にはマークの少なくとも８０％が水のスプレーによって洗い流されなかった場合、表面がきれいではないと決定する工程を更に含む。あるいは、本方法は、マークの少なくとも８０％、マークの少なくとも７５％、又は更にはマークの少なくとも７０％が、水のスプレーによって洗い流された場合、表面がきれいであると決定する工程を含む。
【００５９】
以前に清浄された基材の清浄度を決定する他の有用な方法は、表面に人工皮脂の指紋を付ける工程と、６００ｍＬ／分の流速で３０秒間、脱イオン水の流れで指紋及び基材にスプレーする工程と、指紋の少なくとも５０％が水のスプレーによって洗い流されるか否かを決定する工程と、指紋の少なくとも５０％が水のスプレーによって洗い流された場合、表面がきれいであると決定する工程と、指紋の少なくとも５０％が水のスプレーによって洗い流されなかった場合、表面がきれいではないと決定する工程と、を含む。あるいは、本方法は、指紋の少なくとも８０％、指紋の少なくとも７５％、又は更には指紋の少なくとも７０％が水のスプレーによって洗い流された場合、表面がきれいであると決定する工程を含む。本方法は、任意に、指紋の少なくとも５０％、指紋の少なくとも６０％、指紋の少なくとも７０％、又は更には指紋の少なくとも８０％が水のスプレーによって洗い流されなかった場合、表面がきれいではないと決定する工程を更に含む。
【００６０】
多機能性組成物
本発明の多機能性組成物は複数の機能を有する。特に、それらは、清浄及び保護することができる。したがって、そのような組成物の使用は、保護コーティング（概ね、米国特許第２０１２／０７３０００号及び国際公開第ＷＯ  ２０１１／１６３１７５号に記載される組成物によって必要とされるような）を提供するために事前に清浄される表面を必要としない。つまり、そのような組成物のうちの１つ以上の適用を用いて、１つの組成物は、それが適用される基材表面への保護を提供することができる。この文脈において、保護は、典型的には、１つ以上の汚染物質（例えば、石鹸スカム、指紋）が、概ね、組成物が適用されることなく、生じるものほど容易に表面に付着せず、得られたコーティングされた表面がより容易に清浄される、及び／又は得られたコーティングされた表面が頻繁な清浄を必要としない。
【００６１】
そのような多機能性組成物は、分散剤又は溶液であり得る。
【００６２】
多機能性組成物は、親水性シランと、少なくとも１つ界面活性剤と、水と、を含む。多機能性組成物は、それが基材表面から不必要な構成成分を除去し、基材表面に親水性を与え、基材表面に容易な清浄特性を与えるという点において複数の機能を示す。多機能性組成物は、不必要な構成成分を除去するために有用な任意の組成物、例えば、清浄組成物、保護組成物、仕上げ加工組成物（例えば、研磨組成物、バフ研磨組成物、及びそれらの組み合わせ）、並びにそれらの組み合わせであり得る。
【００６３】
多機能性組成物は、清浄表面、汚れた表面、凹凸及び欠陥を含む表面、以前に清浄された表面、並びにそれらの組み合わせに適用され得、反復して使用され得る。表面上での多機能性組成物の反復使用は、表面上の親水性シランの量を増加させ、表面の親水性を増加させる。
【００６４】
多機能性組成物は、好ましくは、表面が後に指紋で汚染されるとき、水（例えば、周囲温度（すなわち、室温）、水道水）、水蒸気（例えば、蒸し器若しくは個人の息から）、拭き取り（例えば、ティッシュ、ペーパータオル、布で数回優しくなでることによる）、清浄組成物、及びそれらの組み合わせによって、指紋を表面から実質的に除去、又は更には完全に除去することができるように、表面に十分な親水性を与える。
【００６５】
多機能性組成物はまた、好ましくは、表面が後にパーマネントマーカーでマークを付けられるとき、水（例えば、周囲温度での水道水）、水蒸気（例えば、個人の息から）、拭き取り（例えば、ティッシュ、ペーパータオル、布で数回優しくなでることによる）、清浄組成物、並びにそれらの組み合わせ（例えば、表面及びマークに水をスプレーし、拭き取ることによって）のうちの少なくとも１つによって、マークを表面から実質的に除去するか、又は更には完全に除去することができるように、表面に十分な親水性を与える。多機能性組成物は、好ましくは、水、例えば、水差しからの水の流れと接触するとき、パーマネントマーカーによるマークを基材表面から落とすことを可能にするように、表面に十分な親水性を与える。
【００６６】
多機能性組成物はまた、好ましくは、表面が、長期間、好ましくは３０秒後、少なくとも３日間、少なくとも７日間、又は更には少なくとも３０日間、その上に凝縮水分を維持しないように、基材の表面に防曇性を与える。
【００６７】
多機能性組成物は、好ましくは、少なくとも１つの汚染及び清浄サイクル、少なくとも２つの汚染及び清浄サイクル後、又は更には少なくとも３つの汚染及び清浄サイクル後、パーマネントマーカー試験方法Ｉ、指紋試験方法Ｉ、及び霧試験方法のうちの少なくとも１つに合格する。
【００６８】
ある特定の実施形態において、多機能性組成物は、好ましくは、組成物における親水性シランの重量の界面活性剤の重量に対する比が、少なくとも１：１、少なくとも１：２、少なくとも１：３、少なくとも１：１０、少なくとも１：４０、又は少なくとも１：４００であるように、一定量の親水性シラン及び一定量の界面活性剤を含む。つまり、そのような組成物において、界面活性剤の量は、親水性シランの量と等しいか、又はそれよりも多い。ある特定の実施形態において、多機能性組成物は、好ましくは、組成物における親水性シランの重量の界面活性剤の重量に対する比が、約１：２〜約１：１００、又は更には約１：３〜約１：２０であるように、一定量の親水性シラン及び一定量の界面活性剤を含む。この組成物は、典型的には、汚染物質の蓄積に曝されない、ガラス等の定期的に清浄される表面上でより有用であるので、保護は必須ではないが、反復使用が保護を提供し、表面をより容易に清浄することができるようにする。
【００６９】
ある特定の実施形態において、多機能性組成物は、好ましくは、組成物における界面活性剤の重量の親水性シランの重量に対する比が、少なくとも１：１、少なくとも１：２、少なくとも１：３、少なくとも１：１０、少なくとも１：４０、又は少なくとも１：４００であるように、一定量の界面活性剤及び一定量の親水性シランを含む。つまり、そのような組成物において、親水性シランの量は、界面活性剤の量と等しいか、又はそれよりも多い。ある特定の実施形態において、多機能性組成物は、好ましくは、組成物における界面活性剤の重量の親水性シランの重量に対する比が、約１：２〜約１：１００、又は更には約１：３〜約１：２０であるように、一定量の界面活性剤及び一定量の親水性シランを含む。この組成物は、典型的には、石鹸スカムが付着する表面（例えば、浴室のシャワー）においてより有用である。つまり、この組成物は、（例えば、石鹸スカムを除去することによって）表面を清浄するために使用することができ、乾燥時に、それは、汚染物質（例えば、石鹸スカム）も付着しない保護層を残す。反復して使用すると、これは、表面をより容易に清浄することができるようにし、及び／又は頻繁な清浄を必要とし得ない。
【００７０】
多機能性組成物は、酸性、塩基性、又は中性であり得る。組成物のｐＨは、当該技術分野で知られているように、例えば、有機酸及び無機酸、又は炭酸カリウム若しくは炭酸ナトリウム等の炭素塩を含む任意の好適な酸又は塩基を使用して、所望のｐＨを達成するように変化させることができる。スルホネート官能性の双極性イオン化合物を含む組成物は、約５〜約８のｐＨを有し、中性であるか、又は更にはそれらの等電点にある。
【００７１】
多機能性組成物は、例えば、使用前に（例えば、水、溶媒、若しくは有機溶媒を含む水性系組成物で）希釈される濃縮物として、又は使用準備済の組成物、液体、ペースト、発泡体、発泡性液体、ゲル、及びゲル化液体として、を含む様々な形態で提供され得る。多機能性組成物は、例えば、２２℃（約７２°Ｆ）で水様の薄いものからペースト様の濃いものに及ぶ粘度を含む、その意図された使用又は用途に適している粘度を有する。
【００７２】
有用な多機能性組成物は、２重量％以下の固体、又は更には１重量％以下の固体を含む。
【００７３】
親水性シラン
好適な親水性シランは、好ましくは、水溶性であり、いくつかの実施形態において、好適な親水性シランは、非重合性化合物である。有用な親水性シランは、例えば、個々の分子、オリゴマー（典型的には、１００未満の繰り返し単位、ほんの少しの繰り返し単位しかない場合が多い）（例えば、単分散オリゴマー及び多分散オリゴマー）、及びそれらの組み合わせを含み、好ましくは、５０００グラム／モル（ｇ／モル）以下（すなわち、最大）、３０００ｇ／モル以下、１５００ｇ／モル以下、１０００ｇ／モル以下、又は更には５００ｇ／モル以下の数平均分子量を有する。親水性シランは、任意に、少なくとも２つの親水性シラン分子の反応生成物である。
【００７４】
これらは、典型的には、本発明の組成物に対して保護特性を提供するように選択される。親水性シランは、様々な異なる種類の親水性シランのうちのいずれか１つであり得、例えば、双性イオン性シラン、非双性イオン性シラン（例えば、カチオン性シラン、アニオン性シラン、及び非イオン性シラン）、官能基（例えば、シリコン分子に直接結合する官能基、シラン化合物において別の分子に結合する官能基、及びそれらの組み合わせ）を含むシラン、並びにそれらの組み合わせが挙げられる。有用な官能基としては、例えば、アルコキシシラン基、シロキシ基（例えば、シラノール）、ヒドロキシル基、スルホネート基、ホスホネート基、カルボキシレート基、グルコンアミド基、糖基、ポリビニルアルコール基、四級アンモニウム基、ハロゲン（例えば、塩素及び臭素）、硫黄基（例えば、メルカプタン及びキサントゲン酸塩）、色彩付与剤（例えば、紫外線剤（例えば、ジアゾ基）及び過酸化基）、クリック反応基、生物活性基（例えば、ビオチン）、並びにそれらの組み合わせが挙げられる。
【００７５】
官能基を含む好適な種類の親水性シランの例には、スルホネート官能性の双性イオン性シラン、スルホネート官能性の非双性イオン性シラン（例えば、スルホン化アニオン性シラン、スルホン化非イオン性シラン、及びスルホン化カチオン性シラン）、ヒドロキシルスルホネートシラン、ホスホネートシラン（例えば、３−（トリヒドロキシシリル）プロピルメチル−ホスホネートモノナトリウム塩）、カルボキシレートシラン、グルコンアミドシラン、ポリヒドロキシルアルキルシラン、ポリヒドロキシルアリールシラン、ヒドロキシルポリエチレンオキシドシラン、ポリエチレンオキシドシラン、並びにそれらの組み合わせが挙げられる。
【００７６】
有用なスルホネート官能性の双性イオン性シランの１つの部類は、以下の式（Ｉ）：
（Ｒ１Ｏ）ｐ−Ｓｉ（Ｒ２）ｑ−Ｗ−Ｎ＋（Ｒ３）（Ｒ４）−（ＣＨ２）ｍ−ＳＯ３−        （Ｉ）
を有し、
式中、
各Ｒ１は、独立して、水素、メチル基、又はエチル基であり、
各Ｒ２は、独立して、メチル基又はエチル基であり、
各Ｒ３及びＲ４は、独立して、飽和又は不飽和、直鎖、分枝状、又は環状有機基であり、これらは互いに、任意に基Ｗの原子と結合して環を形成してよく、
Ｗは有機連結基であり、
ｐ及びｍは、１〜３の整数であり、
ｑは、０又は１であり、
ｐ＋ｑは３である。
【００７７】
式（ＩＩ）の有機連結基Ｗは、飽和及び不飽和、直鎖、分枝状、及び環状有機基であり、例えば、アルキレン、カルボニル基を含むアルキレン、ウレタン、尿素、ヘテロ原子（例えば、酸素、窒素、硫黄、及びそれらの組み合わせ）で置換された有機連結基、並びにそれらの組み合わせを挙げることができる。好適なアルキレンとしては、例えば、シクロアルキレン、アルキル置換シクロアルキレン、ヒドロキシ置換アルキレン、ヒドロキシ置換モノオキサアルキレン、モノオキサ骨格置換を有する二価の炭化水素、モノチア骨格置換を有する二価の炭化水素、モノオキソチア骨格置換を有する二価の炭化水素、ジオキソチア骨格置換を有する二価の炭化水素、アリーレン、アリールアルキレン、アルキルアリーレン、及び置換アルキルアリーレンが挙げられる。
【００７８】
双極性イオン官能基−Ｗ−Ｎ＋（Ｒ３）（Ｒ４）−（ＣＨ２）ｍ−ＳＯ３−の好適な例としては、スルホアルキルイミダゾリウム塩、スルホアリールイミダゾリウム塩、スルホアルキルピリジニウム塩、スルホアルキルアンモニウム塩（例えば、スルホベタイン）、及びスルホアルキルピペリジニウム塩が挙げられる。また、式（Ｉ）の好適な双性イオン性シランは、米国特許第５，９３６，７０３号（Ｍｉｙａｚａｋｉら）及び国際公開第ＷＯ２００７／１４６６８０号及び同第２００９／１１９６９０号にも記載されている。
【００７９】
スルホネート官能性の双性イオン性シランの別の有用な部類としては、式（ＩＩ）：
（Ｒ１Ｏ）ｐ−Ｓｉ（Ｒ２）ｑ−ＣＨ２ＣＨ２ＣＨ２−Ｎ＋（ＣＨ３）２−（ＣＨ２）ｍ−ＳＯ３−      （ＩＩ）を有するスルホネート官能性の双性イオン性シランが挙げられ、
式中、
各Ｒ１は、独立して、水素、メチル基、又はエチル基であり、
各Ｒ２は、独立して、メチル基又はエチル基であり、
ｐ及びｍは、１〜３の整数であり、
ｑは、０又は１であり、
ｐ＋ｑは３である。
【００８０】
式（ＩＩ）のスルホネート官能性の双性イオン性シランの好適な例は、米国特許第５，９３６，７０３号（Ｍｉｙａｚａｋｉら）に記載されており、例えば、（ＣＨ３Ｏ）３Ｓｉ−ＣＨ２ＣＨ２ＣＨ２−Ｎ＋（ＣＨ３）２−ＣＨ２ＣＨ２ＣＨ２−ＳＯ３−、（ＣＨ３ＣＨ２Ｏ）２Ｓｉ（ＣＨ３）−ＣＨ２ＣＨ２ＣＨ２−Ｎ＋（ＣＨ３）２−ＣＨ２ＣＨ２ＣＨ２−ＳＯ３−、及び（ＯＨ）３ＳｉＣＨ２ＣＨ２ＣＨ２Ｎ＋（ＣＨ３）２ＣＨ２ＣＨ２ＣＨ２ＳＯ３−が挙げられる。
【００８１】
他の好適な双性イオン性シランとしては、例えば、（ＯＨ）３ＳｉＣＨ２ＣＨ２ＣＨ２Ｎ＋（ＣＨ３）２ＣＨ２ＣＨ２ＣＨ２ＣＨ２ＳＯ３−、（ＯＨ）３ＳｉＣＨ２ＣＨ２ＣＨ２［Ｃ５Ｈ５Ｎ＋］ＣＨ２ＣＨ２ＣＨ２ＳＯ３−、（ＯＨ）３ＳｉＣＨ２ＣＨ２ＣＨ２Ｎ＋（ＣＨ３）２ＣＨ２ＣＨ２（ＯＨ）ＣＨ２ＳＯ３−、（ＣＨ３Ｏ）３ＳｉＣＨ２ＣＨ２ＣＨ２Ｎ＋（ＣＨ３ＣＨ２）２ＣＨ２ＣＨ２ＣＨ２ＳＯ３−、（ＣＨ３Ｏ）３ＳｉＣＨ２ＣＨ２ＣＨ２ＣＨ２ＣＨ２ＣＨ２ＣＨ２Ｎ＋（ＣＨ３ＣＨ２）２ＣＨ２ＣＨ２ＣＨ２ＳＯ３−、（ＣＨ３ＣＨ２Ｏ）３ＳｉＣＨ２ＣＨ２ＣＨ２ＮＨＣＨ（Ｏ）ＮＨＣＨ２ＣＨ２Ｎ＋ＣＨ２ＣＨ２ＣＨ２ＳＯ３−、及び（ＣＨ３ＣＨ２Ｏ）３ＳｉＣＨ２ＣＨ２ＣＨ２ＮＨＣ（Ｏ）ＯＣＨ２ＣＨ２ＯＣＨ２ＣＨ２Ｎ＋（ＣＨ３）２ＣＨ２ＣＨ２ＣＨ２ＳＯ３−が挙げられる。
【００８２】
スルホネート官能性の非双性イオン性シランの別の有用な部類は、式（ＩＩＩ）：
［（ＭＯ）（Ｑｎ）Ｓｉ（ＸＣＨ２ＳＯ３−）３−ｎ］Ｙ２／ｎｒ＋ｒ          （ＩＩＩ）を有し、
式中、
各Ｑは、独立して、ヒドロキシル、１〜４個の炭素原子を含有するアルキル基、及び１〜４個の炭素原子を含有するアルコキシ基から選択され、
Ｍは、水素、アルカリ金属、及び平均分子量１５０未満かつｐＫａ  １１超の強有機塩基の有機カチオンから選択され、
Ｘは、有機連結基であり、
Ｙは、水素、アルカリ土類金属、平均分子量２００未満かつｐＫａ  １１未満のプロトン化弱塩基の有機カチオン、アルカリ金属、及び平均分子量１５０未満かつｐＫａ  １１超の強有機塩基の有機カチオンから選択され、ただしＹが水素、アルカリ土類金属、又はプロトン化弱塩基の有機カチオンであるとき、Ｍは水素であり、
ｒは、Ｙの価数に等しく、
ｎは、１又は２である。
【００８３】
式（ＩＩＩ）の好ましい非双性イオン性シランは、アルコキシシラン化合物を含み、式中、Ｑは、１〜４個の炭素原子を含有するアルコキシ基である。
【００８４】
式（ＩＩＩ）のシランは、好ましくは、無水酸の形態で化合物の重量に基づいて、少なくとも３０重量％、少なくとも４０重量％、又は更には約４５重量％〜約５５重量％の酸素と、１５重量％以下のシリコンと、を含む。
【００８５】
式（ＩＩＩ）の有用な有機連結基Ｘとしては、例えば、アルキレン、シクロアルキレン、アルキル置換シクロアルキレン、ヒドロキシ置換アルキレン、ヒドロキシ置換モノオキサアルキレン、モノオキサ骨格置換を有する二価の炭化水素、モノチア骨格置換を有する二価の炭化水素、モノオキソチア骨格置換を有する二価の炭化水素、ジオキソ−チア骨格置換を有する二価の炭化水素、アリーレン、アリールアルキレン、アルキルアリーレン、及び置換アルキルアリーレンが挙げられる。
【００８６】
有用なＹの例としては、４−アミノピリジン、２−メトキシエチルアミン、ベンジルアミン、２，４−ジメチルイミダゾール、及び３−［２−エトキシ（２−エトキシエトキシ）］プロピルアミン、＋Ｎ（ＣＨ３）４、及び＋Ｎ（ＣＨ２ＣＨ３）４が挙げられる。
【００８７】
式（Ｉ）の好適なスルホネート官能性の非双性イオン性シランとしては、例えば、（ＨＯ）３Ｓｉ−ＣＨ２ＣＨ２ＣＨ２−Ｏ−ＣＨ２−ＣＨ（ＯＨ）−ＣＨ２ＳＯ３−Ｈ＋、（ＨＯ）３Ｓｉ−ＣＨ２ＣＨ（ＯＨ）−ＣＨ２ＳＯ３−Ｈ＋、（ＨＯ）３Ｓｉ−ＣＨ２ＣＨ２ＣＨ２ＳＯ３−Ｈ＋、（ＨＯ）３Ｓｉ−Ｃ６Ｈ４−ＣＨ２ＣＨ２ＳＯ３−Ｈ＋、（ＨＯ）２Ｓｉ−［ＣＨ２ＣＨ２ＳＯ３Ｈ＋］２、（ＨＯ）−Ｓｉ（ＣＨ３）２−ＣＨ２ＣＨ２ＳＯ３−Ｈ＋、（ＮａＯ）（ＨＯ）２Ｓｉ−ＣＨ２ＣＨ２ＣＨ２−Ｏ−ＣＨ２−ＣＨ（ＯＨ）−ＣＨ２ＳＯ３−Ｎａ＋、及び（ＨＯ）３Ｓｉ−ＣＨ２ＣＨ２ＳＯ３−Ｋ＋、並びに米国特許第４，１５２，１６５号（Ｌａｎｇａｇｅｒら）及び同第４，３３８，３７７号（Ｂｅｃｋら）において記載される式（Ｉ）のスルホネート官能性の非双性イオン性シランが挙げられる。
【００８８】
多機能性組成物は、好ましくは、少なくとも０．０００１重量％、少なくとも０．００１重量％、あるいはある特定の実施形態において、少なくとも０．００５重量％、少なくとも０．０１重量％、又は少なくとも０．０５重量％の親水性シランを含む。多機能性組成物は、好ましくは、最大１０重量％、あるいはある特定の実施形態において、３重量％以下、２重量％以下、１．５重量％以下、１重量％以下、０．７５重量％以下、又は更には０．５重量％以下の親水性シランを含む。親水性シランは、任意に、上述のように、親水性シラン重量％を達成するために、希釈することができる濃縮形態で提供される。
【００８９】
水
多機能性組成物中に存在する水の量は、組成物の目的及び形態に応じて異なる。多機能性組成物は、例えば、そのままで使用することができる濃縮物、使用前に希釈される濃縮物、及び使用準備済の組成物が含む様々な形態で提供され得る。有用な多機能性濃縮組成物は、少なくとも約６０重量％、少なくとも約６５重量％、又は少なくとも約７０重量％の水を含む。有用な多機能性濃縮組成物は、９７重量％以下、９５重量％以下、又は９０重量％以下を含む。ある特定の実施形態において、有用な多機能性濃縮組成物は、約７５重量％〜約９７重量％、又は更には約７５重量％〜９５重量％の水を含む。
【００９０】
有用な使用準備済の組成物は、少なくとも７０重量％、少なくとも８０重量％、少なくとも９０重量％、少なくとも９５重量％、約８０重量％〜９９．７５重量％、又は更には約８０重量％〜９７重量％の水を含む。
【００９１】
界面活性剤
好適な界面活性剤としては、例えば、アニオン性、非イオン性、カチオン性、及び両性の界面活性剤、並びにそれらの組み合わせが挙げられる。これらは、本発明の組成物に、清浄特性、湿潤特性、又はこれらの両方を提供することができる。
【００９２】
本組成物は、複数の界面活性剤を含有し得る。１つ以上の界面活性剤は、典型的には、清浄剤としての機能を果たすように選択される。１つ以上の界面活性剤は、典型的には、湿潤剤としての機能を果たすように選択される。清浄剤（複数を含む）は、合成洗剤、発泡剤、分散剤、乳化剤、又はそれらの組み合わせであり得る。そのような清浄剤中の界面活性剤としては、典型的には、アニオン性、カチオン性、両性、四級アミノ、又は双性イオン性である親水性部分と、炭化水素鎖、フッ化炭素鎖、シロキサン鎖を含む疎水性部分の両方、又はそれらの組み合わせが挙げられる。湿潤剤（複数を含む）は、組成物の表面張力を低下させる多種多様の材料から選択され得る。そのような湿潤剤としては、典型的には、非イオン性界面活性剤、ヒドロトロープ、親水性モノマー若しくはポリマー、又はそれらの組み合わせが挙げられる。
【００９３】
多機能性組成物のある特定の実施形態において、１つの界面活性剤はアニオン性界面活性剤であり得、また、１つの界面活性剤は非イオン性界面活性剤であり得る。
【００９４】
有用なアニオン性界面活性剤としては、（１）少なくとも１つ疎水性部分（例えば、鎖中に６〜２０個の炭素原子を有するアルキル基、アルキルアリール基、アルケニル基、及びそれらの組み合わせ）、（２）少なくとも１つアニオン性基（例えば、スルフェート、スルホネート、ホスフェート、ポリオキシエチレンスルフェート、ポリオキシエチレンスルホネート、ポリオキシエチレンホスフェート、及びそれらの組み合わせ）、（３）そのようなアニオン性基の塩（例えば、アルカリ金属塩、アンモニウム塩、三級アンモニウム塩、及びそれらの組み合わせ）、並びにそれらの組み合わせを含む分子構造を有する界面活性剤が挙げられる。
【００９５】
有用なアニオン性界面活性剤としては、例えば、脂肪酸塩（例えば、ステアリン酸ナトリウム及びドデカン酸ナトリウム）、カルボン酸塩（例えば、アルキルカルボキシレート（カルボン酸塩）及びポリアルコキシカルボキシレート、アルコールエトキシレートカルボキシレート、及びノニルフェノールエトキシレートカルボキシレート）；スルホン酸塩（例えば、アルキルスルホネート（α−オレフィンスルホネート）、アルキルベンゼンスルホネート（例えば、ドデシルベンゼンスルホン酸ナトリウム）、アルキルアリールスルホネート（例えば、アルキルアリールスルホン酸ナトリウム）、及び硫酸化脂肪酸エステル）；硫酸塩（例えば、硫酸化アルコール（例えば、硫酸化脂肪酸アルコール、例えば、ラウリル硫酸ナトリウム）、硫酸化アルコールエトキシレートの塩、硫酸化アルキルフェノールの塩、アルキル硫酸の塩（例えば、ドデシル硫酸ナトリウム）、スルホサクシネート、及びアルキルエーテルスルフェートの硫酸塩、脂肪族石鹸、フルオロ界面活性剤、アニオン性シリコーン界面活性剤、並びにそれらの組み合わせが挙げられる。
【００９６】
好適な市販のアニオン性界面活性剤としては、Ｈｅｎｋｅｌ  Ｉｎｃ．（Ｗｉｌｍｉｎｇｔｏｎ，Ｄｅｌａｗａｒｅ）からＴＥＸＡＰＯＮ  Ｌ−１００及びＳｔｅｐａｎ  Ｃｈｅｍｉｃａｌ  Ｃｏ．（Ｎｏｒｔｈｆｉｅｌｄ，Ｉｌｌｉｎｏｉｓ）からＳＴＥＰＡＮＯＬ  ＷＡ−ＥＸＴＲＡの商標名で市販のラウリル硫酸ナトリウム界面活性剤、Ｓｔｅｐａｎ  Ｃｈｅｍｉｃａｌ  Ｃｏ．からＰＯＬＹＳＴＥＰ  Ｂ−１２の商標名で市販のラウリルエーテル硫酸ナトリウム界面活性剤、Ｈｅｎｋｅｌ  Ｉｎｃ．からＳＴＡＮＤＡＰＯＬ  Ａの商標名で市販のラウリル硫酸アンモニウム界面活性剤、Ｒｈｏｎｅ−Ｐｏｕｌｅｎｃ，Ｉｎｃ．（Ｃｒａｎｂｅｒｒｙ，Ｎｅｗ  Ｊｅｒｓｅｙ）からＳＩＰＯＮＡＴＥ  ＤＳ−１０の商標名で市販のドデシルベンゼンスルホン酸ナトリウム界面活性剤、Ｔｈｅ  Ｄｏｗ  Ｃｈｅｍｉｃａｌ  Ｃｏｍｐａｎｙ（Ｍｉｄｌａｎｄ，Ｍｉｃｈｉｇａｎ）からＤＯＷＦＡＸ  Ｃ１０Ｌの商標名で市販のデシル（スルホフェノキシ）ベンゼンスルホン酸ジナトリウム塩が挙げられる。
【００９７】
有用な両性界面活性剤としては、例えば、両性ベタイン（例えば、ココアミドプロピルベタイン）、両性スルタイン（ココアミドプロピルヒドロキシスルタイン及びココアミドプロピルジメチルスルタイン）、両性イミダゾリン、並びにそれらの組み合わせが挙げられる。有用なココアミドプロピルジメチルスルタインは、Ｌｏｎｚａ  Ｇｒｏｕｐ  Ｌｔｄ．（Ｂａｓｅｌ，Ｓｗｉｔｚｅｒｌａｎｄ）からＬＯＮＺＡＩＮＥ  ＣＳの商標名で市販されている。有用なココナッツ系アルカノールアミド界面活性剤は、Ｍｏｎａ  ＣｈｅｍｉｃａｌｓからＭＯＮＡＭＩＤ  １５０−ＡＤＤの商標名で市販されている）。他の有用な市販の両性界面活性剤としては、例えば、カプリル酸グリシネート（これらの一例は、Ｗｉｔｃｏ  Ｃｏｒｐ．からＲＥＷＯＴＥＲＩＣ  ＡＭＶの商標名で市販されている）及びカプリルアンフォジプロピオネート（これらの一例は、Ｌｏｎｚａ  Ｇｒｏｕｐ  Ｌｔｄ．からＡＭＰＨＯＴＥＲＧＥ  ＫＪ−２の商標名で市販されている）が挙げられる。
【００９８】
有用な非イオン性界面活性剤の例としては、ポリオキシエチレングリコールエーテル（例えば、オクタエチレングリコールモノドデシルエーテル、ペンタエチレンモノドデシルエーテル、ポリオキシエチレンドデシルエーテル、ポリオキシエチレンヘキサデシルエーテル）、ポリオキシエチレングリコールアルキルフェノールエーテル（例えば、ポリオキシエチレングリコールオクチルフェノールエーテル及びポリオキシエチレングリコールノニルフェノールエーテル）、ポリオキシエチレンソルビタンモノレエートエーテル、ポリオキシエチレンラウリルエーテル、ポリオキシプロピレングリコールアルキルエーテル、グルコシドアルキルエーテル（例えば、デシルグルコシド、ラウリルグルコシド、及びオクチルグルコシド）、グリセロールアルキルエステル、ポリオキシエチレングリコールソルビタンアルキルエステル、モノデカノイルスクロース、コカミド、ドデシルジメチルアミンオキシド、アルコキシル化アルコール非イオン性界面活性剤（例えば、エトキシル化アルコール、プロポキシル化アルコール、及びエトキシル化−プロポキシル化アルコール）が挙げられる。有用な非イオン性界面活性剤としては、Ｓｈｅｌｌ  Ｃｈｅｍｉｃａｌ  ＬＰ（Ｈｏｕｓｔｏｎ，Ｔｅｘａｓ）からＮＥＯＤＯＬ  ２３−３及びＮＥＯＤＯＬ  ２３−５、並びにＲｈｏｎｅ−ＰｏｕｌｅｎｃからＩＧＥＰＡＬ  ＣＯ−６３０の商標名で市販のアルコキシル化アルコール、Ｌｏｎｚａ  Ｇｒｏｕｐ  Ｌｔｄ．（Ｂａｓｅｌ，Ｓｗｉｔｚｅｒｌａｎｄ）からＢＡＲＬＯＸ  ＬＦの商標名で市販のラウラミンオキシド、並びにＧＡＦ  Ｃｏｒｐ．（Ｆｒａｎｋｆｏｒｔ，Ｇｅｒｍａｎｙ）からＥＭＵＬＰＨＯＲ  ＥＬ−７１９の商標名で市販のアルキルフェノールエトキシレート及びエトキシル化植物油が挙げられる。
【００９９】
有用なカチオン性界面活性剤の例としては、ドデシルアンモニウムクロリド、ドデシルアンモニウムブロミド、ドデシルトリメチルアンモニウムブロミド、ドデシルピリジニウムクロリド、ドデシルピリジニウムブロミド、ヘキサデシルトリメチルアンモニウムブロミド、カチオン性四級アミン、及びそれらの組み合わせが挙げられる。
【０１００】
他の有用な界面活性剤は、例えば、米国特許第６，０４０，０５３号（Ｓｃｈｏｌｚら）に開示されている。
【０１０１】
界面活性剤は、好ましくは、界面活性剤を含まない組成物と比較して組成物の表面張力を低減させ、表面を清浄するのに十分な量で組成物中に存在する。組成物は、好ましくは、少なくとも０．０２重量％、又は少なくとも０．０３重量％、又は少なくとも０．０５重量％、又は少なくとも１０重量％の界面活性剤を含む。組成物は、好ましくは、０．４重量％以下、又は０．２５重量％以下の界面活性剤を含む。ある特定の実施形態において、組成物は、好ましくは、約０．０５重量％〜約０．２重量％、又は約０．０７重量％〜約０．１５重量％の界面活性剤を含む。
【０１０２】
アルカリ金属ケイ酸塩及びポリアルコキシシラン
多機能性組成物は、任意に、１つ以上のケイ酸塩、ポリアルコキシシラン、又はそれらの組み合わせを含む。これらの構成成分は、（例えば、組成物のｐＨを増加させた結果として）清浄機能を提供することができる。また、それらは、（例えば、架橋の結果として）保護を行うこともできる。
【０１０３】
典型的には、ケイ酸塩は、水溶性であり、好ましくは、水溶性アルカリ金属ケイ酸塩である。好適な水溶性アルカリ金属ケイ酸塩の例としては、ケイ酸リチウム、ケイ酸ナトリウム、ケイ酸カリウム、アルキルポリシリケート、及びそれらの組み合わせが挙げられる。水溶性アルカリ金属ケイ酸塩は、組成物中に存在する場合、好ましくは、少なくとも０．０００１重量％、少なくとも０．００１重量％、少なくとも０．０１重量％、少なくとも０．０２重量％、少なくとも０．０５重量％、少なくとも０．１重量％、又は少なくとも０．２重量％の量で存在する。水溶性アルカリ金属ケイ酸塩は、組成物中に存在する場合、好ましくは、１０重量％以下、又は５重量％以下の量で存在する。ある特定の実施形態において、水溶性アルカリ金属ケイ酸塩は、約０．０２重量％〜約１重量％、又は更には約０．１重量％〜約０．５重量％の量で存在する。
【０１０４】
典型的には、ポリアルコキシシランは、本明細書に記載される親水性シランよりも親水性が低い。それらは、水溶性、アルコール可溶性、又はその両方であり得る。好適なポリアルコキシシランの例としては、ポリ（ジエトキシシロキサン）、テトラアルコキシシラン（例えば、テトラエチルオルトケイ酸塩（ＴＥＯＳ）及びテトラアルコキシシランのオリゴマー）、及びそれらの組み合わせが挙げられる。ポリアルコキシシランは、組成物中に存在する場合、好ましくは、少なくとも０．０００１重量％、少なくとも０．００１重量％、少なくとも０．０１重量％、少なくとも０．０２重量％、少なくとも０．０５重量％、少なくとも０．１重量％、又は少なくとも０．２重量％の量で存在する。ポリアルコキシシランは、組成物中に存在する場合、好ましくは、１０重量％以下、又は５重量％以下の量で存在する。ある特定の実施形態において、ポリアルコキシシランは、組成物中に存在する場合、好ましくは、約０．０２重量％〜約１重量％、又は更には約０．１重量％〜約０．５重量％の量で存在する。
【０１０５】
無機粒子（すなわち、ゾル）の任意の無機コロイド溶液
組成物は、任意に、無機ゾル、例えば、シリカゾル、アルミナゾル、ジルコニウムゾル、及びそれらの組み合わせを含む。有用なシリカゾルの例としては、水性無機シリカゾル及び非水性シリカゾルが挙げられる。例えば、水溶液中シリカゾル及び水−アルコール溶液中シリカゾルを含む、水性媒体中の様々な無機シリカゾルが好適である。有用な無機ゾルは、Ｅ．Ｉ．ｄｕＰｏｎｔ  ｄｅ  Ｎｅｍｏｕｒｓ  ａｎｄ  Ｃｏ．，Ｉｎｃ．（Ｗｉｌｍｉｎｇｔｏｎ，Ｄｅｌａｗａｒｅ）からＬＵＤＯＸ、Ｎｙａｃｏｌ  Ｃｏ．（Ａｓｈｌａｎｄ，Ｍａｉｎｅ）からＮＹＡＣＯＬ、及びＯｎｄｅａ  Ｎａｌｃｏ  Ｃｈｅｍｉｃａｌ  Ｃｏ．（Ｏａｋ  Ｂｒｏｏｋ，Ｉｌｌｉｎｏｉｓ）からＮＡＬＣＯの商標名で市販されている。１つの有用なシリカゾルとして、平均粒径が５ナノメートル、ｐＨが１０．５、及び固形分が１５重量％のシリカゾルであるＮＡＬＣＯ  ２３２６がある。他の有用な市販のシリカゾルは、Ｎａｌｃｏ  Ｃｈｅｍｉｃａｌ  Ｃｏ．（Ｎａｐｅｒｖｉｌｌｅ，ＩＬ）からＮＡＬＣＯ  １１１５及びＮＡＬＣＯ  １１３０、Ｒｅｍｅｔ  Ｃｏｒｐ．からＲＥＭＡＳＯＬ  ＳＰ３０、Ｅ．Ｉ．Ｄｕ  Ｐｏｎｔ  ｄｅ  Ｎｅｍｏｕｒｓ  Ｃｏ．，Ｉｎｃ．からＬＵＤＯＸ  ＳＭ、並びにＮｉｓｓａｎ  Ｃｈｅｍｉｃａｌ  Ｃｏ．からＳＮＯＷＴＥＸ  ＳＴ−ＯＵＰ、ＳＮＯＷＴＥＸ  ＳＴ−ＵＰ、及びＳＮＯＷＴＥＸ  ＳＴ−ＰＳ−Ｓの商品名で市販されている。
【０１０６】
有用な非水性シリカゾル（シリカオルガノゾルとも呼ばれる）としては、液相が有機溶媒又は水溶性有機溶媒であるゾル分散液が挙げられる。ゾルの粒子は、好ましくは、ナノサイズ粒子である。ナトリウム安定化シリカナノ粒子は、エタノール等の有機溶媒で希釈する前に酸性化するのが好ましい。酸性化前に希釈すると、質の低い又は不均一なコーティングが生じる場合がある。アンモニウム安定化シリカナノ粒子は、一般的に、どのような順序で希釈及び酸性化してもよい。
【０１０７】
存在する場合、組成物は、好ましくは、少なくとも０．００５重量％、少なくとも０．０１重量％、又は少なくとも０．０５重量％の無機ゾル（例えば、無機シリカゾル）を含む。存在する場合、組成物は、好ましくは、３重量％以下、２重量％以下、１．５重量％以下、又は更には１％以下の無機ゾル（例えば、無機シリカゾル）を含む。
【０１０８】
他の任意の構成要素
多機能性組成物は、任意に、非水溶性研磨材粒子、有機溶媒（例えば、水溶性溶媒）、合成洗剤、キレート剤（例えば、ＥＤＴＡ（エチレンジアミン四酢酸）、クエン酸ナトリウム、及びゼオライト化合物）、充填剤、研磨材、増粘剤、ビルダー（例えば、トリポリリン酸ナトリウム、炭酸ナトリウム、ケイ酸ナトリウム、及びそれらの組み合わせ）、封鎖剤、漂白剤（例えば、塩素、酸素（すなわち、無塩素漂白剤）、及びそれらの組み合わせ）、ｐＨ修正剤、酸化防止剤、防腐剤、香料、着色剤（例えば、染料）、並びにそれらの組み合わせを含む。
【０１０９】
好適な非水溶性研磨材粒子の例としては、シリカ（例えば、シリカ粒子、例えば、シリカナノ粒子）、パーライト、炭酸カルシウム、酸化カルシウム、水酸化カルシウム、軽石、及びそれらの組み合わせが挙げられる。非水溶性粒子は、組成物中に存在する場合、好ましくは、約０．１重量％〜約４０重量％、約０．１重量％〜約１０重量％、又は更には約１重量％〜約５重量％の量で存在する。
【０１１０】
多機能性組成物は、任意に、有機溶媒を含む。多機能性組成物が濃縮物である場合、組成物は、任意に、有機溶媒又は有機溶媒と水との混合物で希釈される。有用な有機溶媒としては、例えば、アルコール（例えば、メタノール、エタノール、イソプロパノール、２−プロパノール、１−メトキシ−２−プロパノール、２−ブトキシエタノール、及びそれらの組み合わせ）、ｄ−リモネン、モノエタノールアミン、ジエチレングリコールエチルエーテル、トリプロピレングリコールモノメチルエーテル、ジプロピレングリコールｎ−プロピルエーテル、アセトン、並びにそれらの組み合わせが挙げられる。存在する場合、組成物は、５０重量％以下、約０．１重量％〜約３０重量％、約０．２重量％〜約１０重量％、又は更には約０．５重量％〜約５重量％の有機溶媒を含む。
【０１１１】
増粘剤は、組成物を増粘させるのに役立てることができ、また、この組成物が垂直表面に流れ落ちる前に消費者が拭き取ることができる時間を増加させる必要がある場合に使用されてもよい。有用な増粘剤の例としては、ポリアクリル酸ポリマー及びコポリマー（これらの例は、Ｂ．Ｆ．Ｇｏｏｄｒｉｃｈ  Ｃｏｒｐｏｒａｔｉｏｎ（Ｃｈａｒｌｏｔｔｅ，Ｎｏｒｔｈ  Ｃａｒｏｌｉｎａ）からＣＡＲＢＯＰＯＬ  ＥＴＤ  ２６２３の商標名及びＲｏｈｍ  ａｎｄ  Ｈａａｓ  Ｃｏｍｐａｎｙ（Ｐｈｉｌａｄｅｌｐｈｉａ，Ｐｅｎｎｓｙｌｖａｎｉａ）からＡＣＣＵＳＯＬ  ８２１の商品名で市販されている）、ヒドロキシメチルセルロース、ヒドロキシエチルセルロース、ヒドロキシプロピルセルロース、並びにそれらの組み合わせが挙げられる。
【０１１２】
シリカ質表面
多機能性組成物は、例えば、ガラス、セラミック（例えば、磁器）、石（例えば、花崗岩及びオニキス）、セメント、コンクリート、シリカ状態にするためにシリカ材料で処理される表面、並びにそれらの組み合わせを含む様々な表面から不必要な構成成分を除去するために有用である。表面をシリカ状態にする１つの方法は、二酸化シリコンの蒸着が含む。
【０１１３】
シリカ質表面は、例えば、ポリマー（例えば、ポリエステル（例えば、ポリエチレンテレフタレート及びポリブチレンテレフタレート）、ポリカーボネート、アリルジグリコールカーボネート、ポリアクリレート（例えば、ポリメチルメタクリレート）、ポリスチレン、ポリスルホン、ポリエーテルスルホン、ホモエポキシポリマー、ポリジアミンとのエポキシ付加ポリマー、ポリジチオール、ポリオレフィン（例えば、ポリエチレン、ポリプロピレン、並びにプロピレン、エチレン、及びブテンのコポリマー）、ポリ塩化ビニル、並びにそれらの組み合わせ）、フッ素化表面、セルロースエステル（例えば、酢酸塩及び酪酸塩）、ガラス、セラミック、複合体（例えば、有機材料、無機材料、及びそれらの組み合わせの複合体（例えば、有機粒子状物質、無機粒子状物質、及びそれらの組み合わせ）を含むポリマー及びセメント状材料の複合体）、金属（例えば、アルミニウム、ステンレス鋼、ニッケル、銅、錫、黄銅、及びそれらの組み合わせ）、石（例えば、花崗岩、大理石、オニキス、石鹸石、及び石灰岩）、セメント、コンクリート、並びにそれらの組み合わせを含む様々な材料から作製される基材上に存在し得る。基材上にシリカ質表面を形成する方法は、様々な刊行物、例えば、国際公開第ＷＯ  ２０１１１６３１７５号及び同第２００１１０８４６６１号等に開示されている。
【０１１４】
組成物は、例えば、シート、パネル、ガラス板（例えば、様々な用途に使用されるガラス板、例えば、画像、看板、及び物品、例えば、コンピュータケース、携帯電話ケース、コンピュータ画面、電話画面、眼科用レンズ、建築用グレージング、装飾ガラスフレーム、自動車用窓、フロントガラス、眼保護具（例えば、外科手術用マスク及びフェイスシールド）及びそれらの組み合わせ等）、太陽電池パネル、フィルム（例えば、１軸配向、２軸配向、軟性、及び剛性）、電化製品（例えば、ラジオ、ステレオ、オーブン、食洗機、レンジ上面、コンロ、電子レンジ、冷蔵庫、冷凍庫、洗濯機、及び乾燥機）、車両表面（例えば、車体、ライト、及び窓）、床板（例えば、タイル）、壁、ドア、部屋表面（例えば、浴室及び台所）、例えば、床、ドアノブ、便器、トイレタンク、調理台、鏡、浴槽、シャワードア、壁表面、取付け具（例えば、蛇口、ハンドル、注ぎ口、及び取っ手）、タオル掛け、窓、フロントガラス、鏡、レンズ（例えば、眼鏡、写真用、及び光学用）、容器（例えば、飲用ガラス、カップ、及び皿）、並びにそれらの組み合わせを含む様々な形状を有する基材上に有用である。
【０１１５】
物品
組成物は、例えば、ディスペンサーが装備されている容器（例えば、使用準備済の形態でスプレー器若しくはスプレーポンプが装備されているプラスチックボトル）内、及び組成物が別の容器に移され得る、又は、例えば組成物が濃縮物の形態である場合、組成物が希釈され得る容器内を含む任意の好適な包装材料を含み得る。
【０１１６】
応用例
多機能性組成物又はその部分（例えば、親水性シラン単独で、又はケイ酸塩と組み合わせて）を、例えば、清浄組成物（例えば、ＷＩＮＤＥＸ）、仕上げ加工組成物、及びそれらの組み合わせを含む第２の組成物に添加し得る。あるいは、又は加えて、様々な清浄及び仕上げ加工組成物は、組成物を含むように配合され得る。多機能性組成物は、具体的には、硬質表面（例えば、ガラス、手動及び自動食洗機の表面、皿、グラス、銀製食器、鍋釜類、床（例えば、タイル）、及びタイル張りの壁面）を清浄する能力、硬質表面（例えば、床及び電化製品用研磨剤）を研磨する能力、硬質表面（例えば、床、調理用グリル、レンジ上面、オーブン、自動車エンジン、及び鍋類）を脱脂する能力、並びにそれらの組み合わせを最適化するように配合され得る。
【０１１７】
１つの有用なガラス清浄用組成物は、２０重量％〜９９重量％の蒸留水、０．０１重量％〜２重量％の多機能性組成物、０．０５重量％〜０．３０重量％のラウリル硫酸ナトリウム、０．２重量％〜７重量％のイソプロパノール、０．０１重量％〜０．２０重量％のエトキシル化アルコール、０．０２重量％〜０．２重量％の炭酸カリウム、０．０１重量％〜０．２５重量％のグリセリン、０．０００１重量％〜０．０５重量％の香料、及び約０．０１重量％の着色剤を含む。
【０１１８】
１つの有用な床清浄／研磨濃縮液組成物は、１重量％〜９０重量％の蒸留水、５重量％〜３０重量％の界面活性剤、１重量％〜２０重量％のワックス、及び０．０１重量％〜１０重量％の多機能性組成物を含む。床清浄組成物は、任意に、アルカリ可溶性樹脂、溶媒（例えば、グリコールエーテル）、及びそれらの組み合わせを含む。
【０１１９】
１つの有用なタイルクリーナー組成物は、０重量％〜１０重量％のアニオン性洗剤、０．０１重量％〜１０重量％の多機能性組成物、０重量％〜１０重量％のプロピレングリコールブチルエーテル、０重量％〜１０重量％のアルコールエトキシレート、０重量％〜５重量％のＣ１０〜１６−アルキルグリコシドビルダー、０重量％〜５重量％の抗菌性保存剤を含み、この残部には水が含まれる。
【０１２０】
１つの有用なトイレ用洗剤組成物は、０．０１重量％〜１０重量％の多機能性組成物、０．１重量％〜１重量％の水酸化ナトリウム、０重量％〜５重量％のアミンオキシド界面活性剤、０重量％〜５重量％の次亜塩素酸ナトリウム、０．１重量％〜５重量％のアルコールエトキシレート（例えば、ＴＯＭＡＤＯＬ  ９１−６）を含み、この残部には水が含まれる。有用なトイレ用洗剤組成物は、酸性であり得るか、又は更には４．５未満のｐＨを有し、任意に、乳酸を含む。
【０１２１】
１つの有用な石鹸スカム除去剤は、０．０５重量％〜１０重量％の界面活性剤、０重量％〜１０重量％のジエチレングリコールモノエチルエーテル、０重量％〜１０重量％のキレート剤（例えば、１重量％〜１０重量％のテトラカリウム塩からのＥＤＴＡ）、０．１重量％〜２重量％の有機酸（例えば、乳酸又はリンゴ酸）、及び０．０１重量％〜１０重量％の多機能性組成物を含む。
【０１２２】
１つの有用な油性洗浄剤は、０重量％〜１０重量％のジエチレングリコールモノブチルエーテル、０重量％〜１０重量％のモノエタノールアミン（ＭＥＡ）、０．１重量％〜１重量％の炭酸塩（例えば、炭酸カリウム）、０．０１重量％〜１０重量％の多機能性組成物、０重量％〜２５重量％のキレート剤（例えば、クエン酸二ナトリウム）、１重量％〜１０重量％のアニオン性界面活性剤（例えば、クメンスルホン酸ナトリウム）、０．２重量％〜２９重量％の（Ｃ１０〜１６）アルキルベンゼンスルホン酸のナトリウム塩、及び０重量％〜１０重量％の非イオン性界面活性剤を含み、この残部には水が含まれる。
【０１２３】
そのような清浄組成物は、保護も提供する。したがって、それらは、多機能性である。これらのような本発明の組成物は、スプレーすることができるか、又は拭き取ることができる。
【０１２４】
代表的な実施形態
１．シリカ質表面から不必要な構成成分を除去する方法であって、
シリカ質表面及び不必要な構成成分を、水と、親水性シランと、界面活性剤と、を含む多機能性溶液と接触させる工程と、
表面を乾燥させる工程と、を含む、方法。
２．表面に溶液を擦り込む工程を更に含む、実施形態１に記載の方法。
３．溶液は、表面に親水性を与え、乾燥表面は、接触させる前の表面の親水性と比較して、より大きな親水性を示す、実施形態１又は２に記載の方法。
４．シリカ質表面は、ホワイトボード及びドライイレースボードからなる群から選択されるボードの表面であり、不必要な構成成分は、マーカーからのマークを含む、実施形態１〜３のいずれか１つに記載の方法。
５．シリカ質表面は、窓の表面であり、不必要な構成成分は、油及び汚れのうちの少なくとも１つを含む、実施形態１〜３のいずれか１つに記載の方法。
【０１２５】
６．パーマネントマーカーで表面に付けられたマークの少なくとも５０％が、湿ったタオルでの５０回以内の拭き取りで表面から拭き取られるように、乾燥表面が十分な親水性を示す、実施形態１〜５のいずれか１つに記載の方法。
７．パーマネントマーカーで表面に付けられたマークの少なくとも５０％が、６００ミリリットル／分の速度で当てられる水のスプレーによって２分以内に表面から洗い流されるように、乾燥表面が十分な親水性を示す、実施形態１〜６のいずれか１つに記載の方法。
８．乾燥表面に付けられた人工皮脂の指紋が、６００ミリリットル／分の速度で当てられる水のスプレーによって２分以内に表面から洗い流されるように、乾燥表面が十分な親水性を示す、実施形態１〜７のいずれか１つに記載の方法。
９．乾燥表面が水蒸気と接触しても凝縮が生じない、実施形態１〜８のいずれか１つに記載の方法。
１０．シリカ質表面から不必要な構成成分を除去する方法であって、
シリカ質表面及び不必要な構成成分を、水と、親水性シランと、界面活性剤と、水溶性アルカリ金属ケイ酸塩、テトラアルコキシシラン、テトラアルコキシシランオリゴマー、及び無機シリカゾルのうちの少なくとも１つと、を含む多機能性組成物と接触させる工程と、
表面を乾燥させる工程と、を含む、方法。
【０１２６】
１１．以前に清浄された基材（例えば、本開示の方法によって清浄されたもの、又は本開示の組成物で清浄されたもの）の清浄度を決定する方法であって、
以前に清浄された表面を、少なくとも０℃〜約２５℃の温度で水蒸気に曝露する工程と、
凝縮が生じるか否かを観察する工程と、
霧が存在する場合、表面が汚れていると決定する工程と、
霧が生じないか、又は水蒸気への曝露後３０秒を超えて存在しない場合、表面がきれいであると決定する工程と、を含む、方法。
１２．以前に清浄された基材（例えば、本開示の方法によって清浄されたもの、又は本開示の組成物で清浄されたもの）の清浄度を決定する方法であって、
以前に清浄された基材の表面にパーマネントマーカーでマークを付ける工程と、
マークに水を染み込ませる工程と、
ペーパータオルでマークを拭き取る工程と、
マークの少なくとも９０％が水のスプレーによって洗い流されるか否かを決定する工程と、
マークの少なくとも９０％が水のスプレーによって洗い流される場合、表面がきれいであると決定する工程と、を含む、方法。
１３．以前に清浄された基材（例えば、本開示の方法によって清浄されたもの、又は本開示の組成物で清浄されたもの）の清浄度を決定する方法であって、
以前に清浄された基材の表面に人工皮脂の指紋を付ける工程と、
６００ミリリットル／分以下の流速で３０秒以内、脱イオン水の流れで指紋及び基材にスプレーする工程と、
指紋の少なくとも５０％が水のスプレーによって洗い流されるか否かを決定する工程と、
指紋の少なくとも５０％が水のスプレーによって洗い流された場合、表面がきれいであると決定する工程と、
指紋の少なくとも５０％が水のスプレーによって洗い流されなかった場合、表面がきれいではないと決定する工程と、を含む、方法。
１４．
第１の親水性シランと、
第１の界面活性剤と、
親水性シランの重量の界面活性剤の重量に対する比が少なくとも１：１であり、
水と、を含む、多機能性溶液。
１５．水溶性アルカリ金属ケイ酸塩、テトラアルコキシシラン、及びテトラアルコキシシランオリゴマーのうちの少なくとも１つを更に含む、実施形態１４に記載の多機能性溶液。
【０１２７】
１６．第１の界面活性剤とは異なる第２の界面活性剤を更に含む、実施形態１４又は１５に記載の多機能性溶液。
１７．第１の親水性シランとは異なる第２の親水性シランを更に含む、実施形態１４〜１６のいずれか１つに記載の多機能性溶液。
１８．溶液が、ケイ酸リチウム、ケイ酸ナトリウム、及びケイ酸カリウムのうちの少なくとも１つを含む水溶性アルカリ金属ケイ酸塩を含む、実施形態１４〜１７のいずれか１つに記載の多機能性溶液。
１９．溶液が、パーマネントマーカー除去試験方法Ｉに合格する、実施形態１４〜１８のいずれか１つに記載の多機能性溶液。
２０．溶液が、人工皮脂除去試験方法Ｉに合格する、実施形態１４〜１９のいずれか１つに記載の多機能性溶液。
【０１２８】
２１．溶液が、霧試験方法に合格する、実施形態１４〜２０のいずれか１つに記載の多機能性溶液。
２２．少なくとも０．０１重量％〜３重量％以下の第１の親水性シランを含む、実施形態１４〜２１のいずれか１つに記載の多機能性溶液。
２３．０．５重量％以下の第１の親水性シランを含む、実施形態２２に記載の多機能性溶液。
２４．２重量％以下の固体を含む、実施形態１４〜２３のいずれか１つに記載の多機能性溶液。
２５．１重量％以下の固体を含む、実施形態２４に記載の多機能性溶液。
【０１２９】
２６．親水性シランが、双性イオン性シランを含む、実施形態１４〜２５のいずれか１つに記載の多機能性溶液。
２７．溶液が、約０．０１重量％〜約５重量％の双性イオン性シランを含む、実施形態２６に記載の多機能性溶液。
２８．溶液が、約０．１重量％〜約２重量％の双性イオン性シランを含む、実施形態２７に記載の多機能性溶液。
２９．第１の界面活性剤が、アニオン性界面活性剤、非イオン性界面活性剤、カチオン性界面活性剤、両性ベタイン界面活性剤、両性スルタイン界面活性剤、両性イミダゾリン界面活性剤、アミンオキシド界面活性剤、及び四級カチオン性界面活性剤のうちの少なくとも１つを含む、実施形態１４〜２８のいずれか１つに記載の多機能性溶液。
３０．第１の界面活性剤は非イオン性界面活性剤を含み、第２の界面活性剤はアニオン性界面活性剤を含む、実施形態１４〜２９のいずれか１つに記載の多機能性溶液。
【０１３０】
３１．第１の親水性シランが、１０００グラム／モル以下の分子量を有する、実施形態１４〜３０のいずれか１つに記載の多機能性溶液。
３２．第１の親水性シランが、５００グラム／モル以下の分子量を有する、実施形態１４〜３１のいずれか１つに記載の多機能性溶液。
３３．少なくとも６０重量％の水を含む、実施形態１４〜３２のいずれか１つに記載の多機能性溶液。
３４．３０重量％以下の水を含む、実施形態１４〜３２のいずれか１つに記載の多機能性溶液。
３５．
親水性シランと、
第１の界面活性剤と、
水溶性アルカリ金属ケイ酸塩、テトラアルコキシシラン、テトラアルコキシシランオリゴマー、及び無機シリカゾルのうちの少なくとも１つと、
水と、を含む、液体多機能性組成物。
【０１３１】
３６．親水性シランが、双性イオン性の親水性シランを含む、実施形態３５に記載の多機能性組成物。
３７．親水性シランが、双性イオン性シラン、ヒドロキシルスルホネートシラン、ホスホネートシラン、カルボキシレートシラン、グルカンアミドシラン、ポリヒドロキシルアルキルシラン、ヒドロキシルポリエチレンオキシドシラン、ポリエチレンオキシドシラン、及びそれらの組み合わせからなる群から選択される、実施形態３５又は３６に記載の多機能性組成物。
３８．組成物が、パーマネントマーカー除去試験方法Ｉに合格する、実施形態３５〜３７のいずれか１つに記載の多機能性組成物。
３９．組成物が、人工皮脂除去試験方法Ｉに合格する、実施形態３５〜３８のいずれか１つに記載の多機能性組成物。
４０．組成物が、霧試験方法に合格する、実施形態３５〜３９のいずれか１つに記載の多機能性組成物。
【０１３２】
４１．非水溶性粒子を更に含む、実施形態３５〜４０のいずれか１つに記載の多機能性組成物。
４２．研磨材粒子を更に含む、実施形態３５〜４１のいずれか１つに記載の多機能性組成物。
４３．第１の界面活性剤とは異なる第２の界面活性剤を更に含む、実施形態３５〜４２のいずれか１つに記載の多機能性組成物。
４４．
親水性シランと、
第１の界面活性剤と、
第１の界面活性剤とは異なる第２の界面活性剤と、
水と、を含む、多機能性液体組成物。
４５．親水性シランが、双性イオン性シラン、ヒドロキシルスルホネートシラン、ホスホネートシラン、カルボキシレートシラン、グルカンアミドシラン、ポリヒドロキシルアルキルシラン、ヒドロキシルポリエチレンオキシドシラン、ポリエチレンオキシドシラン、及びそれらの組み合わせからなる群から選択される、実施形態４４に記載の多機能性液体組成物。
【０１３３】
４６．組成物が、パーマネントマーカー除去試験方法Ｉに合格する、実施形態４４又は４５に記載の液体多機能性組成物。
４７．組成物が、人工皮脂除去試験方法Ｉに合格する、実施形態４４〜４６のいずれか１つに記載の液体多機能性組成物。
４８．組成物が、霧試験方法に合格する、実施形態４４〜４７のいずれか１つに記載の液体多機能性組成物。
４９．非水溶性粒子を更に含む、実施形態４４〜４８のいずれか１つに記載の液体多機能性組成物。
５０．研磨材粒子を更に含む、実施形態４４〜４９のいずれか１つに記載の液体多機能性組成物。
【０１３４】
５１．第１の界面活性剤とは異なる第２の界面活性剤を更に含む、実施形態４４〜５０のいずれか１つに記載の液体多機能性組成物。
５２．多機能性溶液を使用する方法であって、
希釈溶液を形成するために、水で濃縮溶液を希釈する工程であって、濃縮溶液は第１の親水性シランと界面活性剤とを含み、親水性シランの重量の界面活性剤の重量に対する比が少なくとも１：１である、希釈する工程と、
シリカ質表面を希釈溶液と接触させる工程と、を含む、方法。
５３．
親水性シランと、
少なくとも２つの異なる界面活性剤と、
水と、を含む、多機能性（好ましくは、清浄及び保護）水性組成物。
５４．親水性シランの全重量の界面活性剤の全重量に対する比が少なくとも１：２である、実施形態５３に記載の多機能性組成物。
５５．界面活性剤の全重量の親水性シランの全重量に対する比が少なくとも１：２である、実施形態５３に記載の多機能性組成物。
【０１３５】
５６．水溶性アルカリ金属ケイ酸塩及びポリアルコキシシランのうちの少なくとも１つを更に含む、実施形態５３〜５５のいずれか１つに記載の多機能性組成物。
５７．少なくとも０．０００１重量％〜１０重量％以下の、水溶性アルカリ金属ケイ酸塩及びポリアルコキシシランのうちの少なくとも１つを含む、実施形態５６に記載の多機能性組成物。
５８．０．０００１重量％〜１０重量％の親水性シランと、０．０３重量％〜０．４重量％の界面活性剤と、を含む、実施形態５３〜５７のいずれか１つに記載の多機能性組成物。
５９．使用準備済の製剤中に存在する、実施形態５３〜５８のいずれか１つに記載の多機能性組成物。
６０．濃縮製剤中に存在する、実施形態５３〜５８のいずれか１つに記載の多機能性組成物。
【０１３６】
６１．親水性シランが双性イオン性シランを含み、少なくとも２つの界面活性剤が非イオン性界面活性剤及びアニオン性界面活性剤を含む、実施形態５３〜６０のいずれか１つに記載の多機能性組成物。
６２．組成物が、パーマネントマーカー除去試験方法Ｉ、人工皮脂除去試験方法Ｉ、及び霧試験方法のうちの少なくとも１つに合格する、実施形態５３〜６１のいずれか１つに記載の多機能性組成物。
６３．
親水性シランと、
界面活性剤と、
水溶性アルカリ金属ケイ酸塩、ポリアルコキシシラン、及び無機シリカゾルのうちの少なくとも１つと、
水と、を含む、液体多機能性（好ましくは清浄及び保護）水性組成物。
６４．親水性シランの全重量の界面活性剤の全重量に対する比が少なくとも１：２である、実施形態６３に記載の多機能性組成物。
６５．界面活性剤の全重量の親水性シランの全重量に対する比が少なくとも１：２である、実施形態６３に記載の多機能性組成物。
【０１３７】
６６．シリカ質表面から不必要な構成成分を除去する方法であって、
シリカ質表面及び不必要な構成成分を、水と、親水性シランと、界面活性剤と、を含む多機能性組成物と接触させる工程と、
表面を乾燥させる工程と、を含む、方法。
６７．表面に組成物を擦り込む工程を更に含む、実施形態６６に記載の方法。
６８．濃縮組成物を提供する工程と、その濃縮組成物を水で希釈して、多機能性組成物を提供する工程と、を更に含む、実施形態６６又は６７に記載の方法。
６９．親水性シランの重量の界面活性剤の重量に対する比が少なくとも１：１である、実施形態６６〜６８のいずれか１つに記載の方法。
７０．
パーマネントマーカーで表面に付けられたマークの少なくとも５０％が、湿ったタオルでの５０回以内の拭き取りで表面から拭き取られること、
パーマネントマーカーで表面に付けられたマークの少なくとも５０％が、６００ミリリットル／分の速度で当てられる水のスプレーによって２分以内に表面から洗い流されること、及び
乾燥表面に付けられた人工皮脂の指紋が、６００ミリリットル／分の速度で当てられる水のスプレーによって２分以内に表面から洗い流されること、のうちの少なくとも１つが当てはまるように、乾燥表面が十分な親水性を示す、実施形態６６〜６９のいずれか１つに記載の方法。
【０１３８】
７１．乾燥表面が水蒸気と接触しても凝縮が生じない、実施形態６６〜７０のいずれか１つに記載の方法。
７２．シリカ質表面を清浄及び保護する方法であって、
表面に水性組成物を適用する工程であって、組成物が、
親水性シランと、
界面活性剤と、
水と、を含み、
界面活性剤の全重量の親水性シランの全重量に対する比が少なくとも１：２である、適用する工程と、
表面に組成物を擦り込んで、表面を清浄及び保護する工程と、を含む、方法。
【実施例】
【０１３９】
ここで本発明を以下の実施例によって説明する。実施例におけるすべての部、百分率、及び比率は、別途言及されない限り、重量によるものである。
【０１４０】
指紋除去試験方法Ｉ
１９８３年５月（２００３年に再認可された）、ＣＳＰＡ指定のＤＣＣ−０９に従って調製されたＳｐａｎｇｌｅｒの人工皮脂（以下、人工皮脂としても称される）を、ソーダ石灰ガラスプレートの表面に適用する。サンプルは、室温で５分以内放置する。次いで、サンプルの表面を、６００ミリリットル（ｍＬ）／分（分）の流速で脱イオン水の流れで３０秒間洗い流し、この表面を圧縮空気で乾燥させる。次いで、このサンプルを視覚的に検査し、合格又は不合格で評価する。「合格」の評価は、指紋の少なくとも５０％が除去されることを意味し、「不合格」の評価は、指紋がサンプル表面上に可視的に残っていることを意味する。
【０１４１】
指紋除去試験方法ＩＩ
人の額又は鼻からの顔面油を使用して、顔面油の指紋を基材表面に適用する。サンプルを、室温で５分以内放置する。次いで、サンプルの表面を、６００ミリリットル（ｍＬ）／分（分）の流速で脱イオン水の流れで３０秒間洗い流し、この表面を圧縮空気で乾燥させる。次いで、このサンプルを視覚的に検査し、合格又は不合格で評価する。「合格」の評価は、指紋がほとんど除去されていることを意味し、「不合格」の評価は、指紋がサンプル表面上に可視的に残っていることを意味する。
【０１４２】
パーマネントマーカー除去試験方法Ｉ
一連の６本のパーマネントマーカーをソーダ石灰ガラスプレートの表面に適用する。パーマネントマーカーには、赤ＡＶＥＲＹ  ＭＡＲＫＳ−Ａ−ＬＯＴパーマネントマーカー（Ａｖｅｒｙ，Ｂｒｅａ，Ｃａｌｉｆｏｒｎｉａ）、黒ＡＶＥＲＹ  ＭＡＲＫＳ−Ａ−ＬＯＴパーマネントマーカー、青ＢＩＣパーマネントマーカー（Ｂｉｃ  Ｃｏｒｐｏｒａｔｉｏｎ，Ｓｈｅｌｔｏｎ，Ｃｏｎｎｅｃｔｉｃｕｔ）、黒ＢＩＣ、赤ＳＨＡＲＰＩＥパーマネントマーカー（Ｂｉｃ  Ｃｏｒｐｏｒａｔｉｏｎ）、及び黒ＳＨＡＲＰＩＥパーマネントマーカーが含まれる。このマーカーの名称は、清浄された表面５上に書かれる；例えば、Ａｖｅｒｙマーカーについては、語「Ａｖｅｒｙ」を約７．６ｃｍ×１０．２ｃｍの領域内に書かれる。サンプルを３０分間室温で放置する。次いで、各サンプルの表面を、６００ミリリットル（ｍＬ）／分（分）の流速で脱イオン水の流れで３０秒間洗い流し、この表面を圧縮空気で乾燥させる。サンプルを可視的に検査し、全ての残っているマーキングを元のマーキングのパーセンテージとして記録する。「合格」の評点は、マークの少なくとも５０％がサンプル表面から除去されたことを意味し、「不合格」の評点は、マークの５０％未満がサンプル表面から除去されたことを意味する。
【０１４３】
パーマネントマーカー除去試験方法ＩＩ
一連の６本のパーマネントマーカーをガラス基材に適用する。試験用マーカーには、赤ＡＶＥＲＹ  ＭＡＲＫＳ−Ａ−ＬＯＴパーマネントマーカー、黒ＡＶＥＲＹ  ＭＡＲＫＳ−Ａ−ＬＯＴパーマネントマーカー、青ＢＩＣパーマネントマーカー、黒ＢＩＣパーマネントマーカー、赤ＳＨＡＲＰＩＥパーマネントマーカー、及び黒ＳＨＡＲＰＩＥパーマネントマーカーが含まれる。このマーカーの名称は、清浄された表面５上に書かれる；例えば、Ａｖｅｒｙマーカーについては、語「Ａｖｅｒｙ」を約７．６ｃｍ×１０．２ｃｍの領域内に書かれる。試験組成物でサンプルを清浄する前に、このサンプルを３０分間室温で放置し、ＫＩＭＢＥＲＬＹ−ＣＬＡＲＫ  Ｌ−３０  ＷＹＰＡＬＬタオル（Ｋｉｍｂｅｒｌｙ  Ｃｌａｒｋ，Ｒｏｓｗｅｌｌ，Ｇｅｏｒｇｉａ）でそれらを拭き取る。サンプルを可視的に検査し、全ての残っているマーキングを元のマーキングのパーセンテージとして記録する。
【０１４４】
パーマネントマーカー除去試験方法ＩＩＩ
赤ＭＡＲＫＳ−Ａ−ＬＯＴパーマネントマーカー（Ａｖｅｒｙ，Ｂｒｅａ，Ｃａｌｉｆｏｒｎｉａ）を、約７．６ｃｍ×１０．２ｃｍの領域内に語「Ａｖｅｒｙ」を書込むことによってサンプル表面に適用する。サンプルを１０分超の間、室温で放置する。次いで、サンプルにスプレーボトルからの脱イオン水をスプレーし、ＫＩＭＢＥＲＬＹ−ＣＬＡＲＫ  Ｌ−３０  ＷＹＰＡＬＬタオル（Ｋｉｍｂｅｒｌｙ  Ｃｌａｒｋ）で拭き取る。サンプルを可視的に検査し、全ての残っているマーキングを元のマーキングのパーセンテージとして記録する。
【０１４５】
霧試験方法
１２．７ｃｍ×１７．８ｃｍのフロートガラス板に比較サンプル１をスプレーし、ＫＩＭＢＥＲＬＹ−ＣＬＡＲＫ  Ｌ−３０  ＷＹＰＡＬＬタオル（Ｋｉｍｂｅｒｌｙ  Ｃｌａｒｋ）を使用して、それらをきれいに拭き取ることによって、サンプルを調製する。ガラス板を乾燥させた後、続いてそれらに試験される組成物をスプレーし、次いで、Ｌ−３０  ＷＹＰＡＬＬタオルで拭き取る。
【０１４６】
次いで、５０°Ｆ（１０℃）の冷蔵庫内にサンプルを入れる前に、サンプル領域を、室温で３０分間保持する。冷蔵庫内にサンプルを３０分間入れた後、それらを取り出し、相対湿度を伴う室温まで加温する（すなわち、７２°Ｆ（２２．２℃）及び８０％の相対湿度）。
【０１４７】
１０秒後、サンプルを可視的に観察し、合格又は不合格で評価する。合格の評価は、反射像が鏡内に容易に見られ得ることを意味する。不合格の評価は、反射像が可視されなかったことを意味する。
【０１４８】
ヘイズ試験方法
ヘイズは、Ｈａｚｅ−ｇａｒｄ  ｐｌｕｓ  ｈａｚｅｍｅｔｅｒ（ＢＹＫ−Ｇａｒｄｎｅｒ  ＵＳＡ（Ｃｏｌｕｍｂｉａ，Ｍａｒｙｌａｎｄ）のカタログ番号４７２５）を使用して、ＡＳＴＭ  Ｄ１００３−００に従って測定される。油、汚れ、粉塵、又は指紋が、測定される部分に存在しないように、１５ｃｍ×１５ｃｍの大きさのサンプル標本を選択する。次いで、標本をヘイズ計のヘイズポートにわたして手で取り付け、測定を行う。５つの複製のヘイズ測定値を得て、５つの測定値の平均値をヘイズ値のパーセント（％）として報告する。
【０１４９】
接触角試験方法Ｉ
ゴニオメーター（Ｒａｍｅ−Ｈａｒｔ  Ｉｎｃ（Ｍｏｕｎｔａｉｎ  Ｌａｋｅ，Ｎｅｗ  Ｊｅｒｓｅｙ）によって作製されたＮＲＩ  Ｃ．Ａ．Ｇｏｎｉｏｍｅｔｅｒ，モデル１００−００−ＵＳ）の観察ステージ上にサンプルを置く。最小液滴体積の試薬等級のヘキサデカンを、１８ゲージの皮下注射針で約１／４”（６ｍｍ）の高さにて標本上に装着した５ｍＬのマイクロメーター注射器から落とす。ゴニオメーターのビューイングライトをつけ、液滴にピントを合わせる。観察ステージを調節して、液滴の底部を０度の基準線に位置合わせする。可動分度器の線が液滴の接触角と重なり合うまで、それを回転させる。接触角を目盛から読み取る。０度の角度は、完全に湿潤していることを意味し、角度の増加は、更なる撥油性（ヘキサデカンの表面エネルギーよりも表面エネルギーが小さい）の表面であることを意味する。
【０１５０】
接触角試験方法ＩＩ
ＯｍｎｉＳｏｌｖ（登録商標）精製濾過水（ＥＭ  Ｓｃｉｅｎｃｅ，Ｇｉｂｂｓｔｏｗｎ，Ｎｅｗ  Ｊｅｒｓｅｙ）を用いて、水接触角の測定を行った。使用した接触角分析器は、Ｖｅｌｍｅｘ，Ｉｎｃ．（Ｈｏｌｃｏｍｂ，Ｎｅｗ  Ｙｏｒｋ）の製造する水平位置決め装置（ＵｎｉＳｌｉｄｅ（登録商標）Ｓｅｒｉｅｓ  Ａ２５００）に取り付けたＧａｅｒｔｎｅｒ  Ｓｃｉｅｎｔｉｆｉｃ  Ｃｏｒｐｏｒａｔｉｏｎ（Ｃｈｉｃａｇｏ，Ｉｌｌｉｎｏｉｓ）製ゴニオメーター顕微鏡を備えた特別仕様の手動式装置である。３Ｍ  ４１４Ｎ  ＴＲＩ−Ｍ−ＩＴＥのサンドペーパーグレード２２０（３Ｍ  Ｃｏｍｐａｎｙ，Ｓｔ．Ｐａｕｌ，Ｍｉｎｎｅｓｏｔａ）を使用して先端を平らに成形した針を装着した１ｃｃの注射器（Ｈｅｎｋｅ  Ｓａｓｓ  Ｗｏｌｆ  ＧｍｂＨ，Ｔｕｔｔｌｉｎｇｅｒ，Ｇｅｒｍａｎｙ）のプランジャを、マイクロメーターのシンブル、バレル、及びスピンドル（Ｎｏ．２６３，Ｌ．Ｓ．Ｓｔａｒｒｅｔｔ，Ａｔｈｏｌ，Ｍａｓｓａｃｈｕｓｅｔｔｓ）を回転させて押圧することによって、約０．５μＬの体積の水滴を垂らした。水滴を小型の光源によって半透明の紙スクリーンの背後から照射した。注射器は２本のアームを有する支持台に取り付け、これをネジクランクによって下げ、支持台が調節可能なプラットフォーム上で静止する際に水滴を試験試料に付着させた。接触角装置の水平は円形のブルズアイ型水準器で監視し、レベルネジによって調節することが可能である。沈殿してから約３０秒後、付着水滴の接触角を測定する。報告された値は、少なくとも６つの別個の測定値の平均値である。
【０１５１】
石鹸スカム試験方法
Ａ．石鹸スカムを調製するための材料
Ｉｖｏｒｙ固形石鹸（Ｐｒｏｃｔｅｒ  ａｎｄ  Ｇａｍｂｌｅ  Ｃｏ．，Ｃｉｎｃｉｎｎａｔｉ，Ｏｈｉｏ）
人工皮脂（Ｓｃｉｅｎｔｉｆｉｃ  Ｓｅｒｖｉｃｅｓ  Ｓ／Ｄ  Ｉｎｃ．，Ｓｐａｒｒｏｗ  Ｂｕｓｈ，Ｎｅｗ  Ｙｏｒｋ）
Ｃｏｌｏｒ  Ｍｅ  Ｈａｐｐｙ  Ｈｅｒｂａｌ  Ｅｓｓｅｎｃｅシャンプー（Ｐｒｏｃｔｅｒ  ａｎｄ  Ｇａｍｂｌｅ，Ｃｉｎｃｉｎｎａｔｉ，Ｏｈｉｏ）
Ｃｏｌｏｒ  Ｍｅ  Ｈａｐｐｙ  Ｈｅｒｂａｌ  Ｅｓｓｅｎｃｅコンディショナー（Ｐｒｏｃｔｅｒ  ａｎｄ  Ｇａｍｂｌｅ，Ｃｉｎｃｉｎｎａｔｉ，Ｏｈｉｏ）
塩化カルシウム二水和物（Ｓｉｇｍａ−Ａｌｄｒｉｃｈ，Ｓｔ．Ｌｏｕｉｓ，Ｍｉｓｓｏｕｒｉ）
硝酸マグネシウム六水和物（Ｓｉｇｍａ−Ａｌｄｒｉｃｈ，Ｓｔ．Ｌｏｕｉｓ，Ｍｉｓｓｏｕｒｉ）
オレイン酸（Ｓｉｇｍａ−Ａｌｄｒｉｃｈ，Ｓｔ．Ｌｏｕｉｓ，Ｍｉｓｓｏｕｒｉ）
粉塵（ＩＳＯ  １２１０３−１，Ａ２  Ｆｉｎｅｓ  ＩＤ＃  １０８４２Ｆ，Ｐｏｗｅｒ  Ｔｅｃｈｎｏｌｏｇｙ  Ｉｎｃ．，Ｂｕｒｎｓｖｉｌｌｅ，Ｍｉｎｎｅｓｏｔａ）
【０１５２】
Ｂ．石鹸スカムの調製
まず、塩化カルシウム二水和物（０．０６６重量％）及び硝酸マグネシウム六水和物（０．０６４重量％）を含む１０００ｇの硬水溶液を調製した。第１の容器内で、粉砕したＩｖｏｒｙ石鹸（１．９９ｇ）を、上記の硬水溶液（２３９．２８ｇ）に添加し、混合物を６０℃で３０分間超音波処理した。次いで、人工皮脂（１．５ｇ）を混合物に添加し、この混合物を更に１０分間超音波処理した。第２の容器内で、シャンプー（１．９９ｇ）を、６０℃で上記の硬水溶液（７４７．７５ｇ）に添加し、混合物を１５秒間撹拌した。次いで、オレイン酸（１．９９ｇ）を混合物に添加した。両方の容器の内容物を合わせ、６０℃で２時間撹拌した。次いで、コンディショナー（５．００ｇ）を上記の合わせた混合物に添加し、４１℃で１５分間撹拌し、続いて、４５℃で更に１５分間撹拌した。最後に、汚れ（０．５０ｇ）を混合物に添加し、混合物を１０分間撹拌した。
【０１５３】
Ｃ．石鹸スカム試験用ガラスパネルの調製
約０．３ｇの試験される清浄組成物を、４インチ（１０．２ｃｍ）×５インチ（１２．７ｃｍ）のガラスパネルの表面にレーヨン／ポリエステルのワイプ（５０／５０、坪量４０グラム／ｍ２）を使用してコーティングした。コーティングされたパネルを、石鹸スカム試験が行われる前の少なくとも１時間、室温で硬化させた。
【０１５４】
Ｄ．石鹸スカム試験Ｉ
一定量の石鹸スカム（１０回のスプレー）をガラスパネルのコーティングされた表面全体にスプレーし、室温で３分間空気乾燥させた。次いで、表面を流水ですすぎ、室温で更に７分間空気乾燥させた。これを１回の石鹸スカムスプレーサイクルとして計数した。任意の更なる石鹸スカムスプレーサイクルを行う前に、表面の水をシート状にする性能（親水性）が確認された。水をスプレーして、コーティングされた表面全体を覆ってから１５秒後、乾燥状態（シート状にされていない）がコーティングされたガラスパネルの表面積の５０％以上で観察された場合、水をシート状にする性能を０として定義した。水をシート状にする性能が０であると決定された場合、更なる石鹸スカムスプレーサイクルは行われなかった。水をシート状にする性能が０でなかった場合、コーティングされた表面がその水をシート状にする性能をすべて喪失する（親水性がゼロになる）まで石鹸スカムスプレーサイクルを繰り返した。
【０１５５】
Ｅ．石鹸スカム試験ＩＩ
一定量の石鹸スカム（１０回のスプレー）をガラスパネルのコーティングされた表面全体にスプレーし、室温で３分間空気乾燥させた。次いで、表面を流水ですすぎ、室温で更に３時間空気乾燥させた。これを１回の石鹸スカムスプレーサイクルとして計数した。任意の更なる石鹸スカムスプレーサイクルを行う前に、表面の水をシート状にする性能（親水性）が確認された。水をスプレーして、コーティングされた表面全体を覆ってから１５秒後、乾燥状態（シート状にされていない）がコーティングされたガラスパネルの表面積の５０％以上で観察された場合、水をシート状にする性能を０として定義した。水をシート状にする性能が０であると決定された場合、更なる石鹸スカムスプレーサイクルは行われなかった。水をシート状にする性能が０でなかった場合、コーティングされた表面を、更に１時間室温で空気乾燥させた。次いで、コーティングされた表面がその水をシート状にする性能をすべて喪失する（親水性がゼロになる）まで石鹸スカムスプレーサイクルを繰り返した。
【０１５６】
清浄組成物の調製
比較組成物１
７４．３９重量％の脱イオン水、４重量％のＳＴＥＰＡＮＯＬ  ＷＡ−ＥＸＴＲＡ  ＰＣＫラウリル硫酸ナトリウム（Ｓｔｅｐａｎ  Ｃｏｍｐａｎｙ，Ｎｏｒｔｈｆｉｅｌｄ，Ｉｌｌｉｎｏｉｓ）、５重量％のイソプロパノール、１５重量％のＧＬＵＣＯＰＯＮ  ４２５Ｎデシルグルコシド界面活性剤（ＢＡＳＦ  Ｃｏｒｐｏｒａｔｉｏｎ，Ｆｌｏｒｈａｍ  Ｐａｒｋ，Ｎｅｗ  Ｊｅｒｓｅｙ）、１重量％の炭酸カリウム（ｐＨ調整剤、Ｓｉｇｍａ−Ａｌｄｒｉｃｈ）、０．５重量％の化学的に純粋な（ＣＰ）グリセリン、０．１重量％のリンゴ香料、及び０．０１重量％のＦＤ＆Ｃの染料番号１を合わせて混合することによって、溶液を調製した。次いで、この溶液を、１：６０の比まで脱イオン水で希釈した。
【０１５７】
比較組成物２
６８．７重量％の脱イオン水、４重量％のＳＴＥＰＡＮＯＬ  ＷＡ−ＥＸＴＲＡ  ＰＣＫ、５重量％のイソプロパノール、１５重量％のＧＬＵＣＯＰＯＮ  ４２５Ｎ、０．５重量％のＣＰグリセリン、６重量％のＴＯＭＡＤＯＬ  ９１−６エトキシル化アルコール界面活性剤（Ａｉｒ  Ｐｒｏｄｕｃｔｓ  ａｎｄ  Ｃｈｅｍｉｃａｌｓ，Ｉｎｃ．，Ａｌｌｅｎｔｏｗｎ，Ｐｅｎｎｓｙｌｖａｎｉａ）、０．８重量％のリンゴ香料、及び０．０１重量％のＬＩＧＵＩＴＩＮＴ  ＢＬＵＥ  ＨＰ着色剤（Ｍｉｌｌｉｋｅｎ  ａｎｄ  Ｃｏｍｐａｎｙ，Ｓｐａｒｔａｎｂｕｒｇ，Ｓｏｕｔｈ  Ｃａｒｏｌｉｎａ）を合わせて混合することによって、溶液を調製した。次いで、この溶液を、１：６０の比まで脱イオン水で希釈した。
【０１５８】
親水性シラン溶液１
ネジ蓋付容器内で４９．７ｇの２３９ｍｍｏｌ溶液の３−（Ｎ，Ｎ−ジメチルアミノプロピル）トリメトキシシラン（Ｓｉｇｍａ−Ａｌｄｒｉｃｈ）、８２．２ｇの脱イオン（ＤＩ）水、及び３２．６ｇの２３９ｍｍｏｌ溶液の１，４−ブタンスルトン（Ｓｉｇｍａ−Ａｌｄｒｉｃｈ）を合わせることによって、親水性シラン溶液１を調製した。この混合物を７５℃まで加熱し、混合し、１４時間反応を行った。
【０１５９】
（実施例１）
５０：５０の重量／重量（ｗ／ｗ）比で親水性シラン溶液１と２２重量％の固体ＬＳＳ−７５のケイ酸リチウム水溶液（Ｎｉｓｓａｎ  Ｃｈｅｍｉｃａｌ  Ｃｏｍｐａｎｙ，Ｈｏｕｓｔｏｎ，Ｔｅｘａｓ）とを合わせ、次いで比較組成物１の溶液で１重量％の溶液になるまで組成物を希釈することによって、実施例１の組成物を調製した。
【０１６０】
（実施例２）
５０：５０の重量／重量（ｗ／ｗ）比で親水性シラン溶液１とＬＳＳ−７５とを合わせ、次いで比較組成物１の溶液で０．５重量％の溶液になるまで組成物を希釈することによって、実施例２の組成物を調製した。
【０１６１】
（実施例３）
５０：５０の重量／重量（ｗ／ｗ）比で親水性シラン溶液１とＬＳＳ−７５とを合わせ、次いで比較組成物１の溶液で０．１重量％の溶液になるまで組成物を希釈することによって、実施例３の組成物を調製した。
【０１６２】
（実施例４）
５０：５０の重量／重量（ｗ／ｗ）比で親水性シラン溶液１とＬＳＳ−７５とを合わせ、次いで比較組成物１の溶液で０．０５重量％の溶液になるまで組成物を希釈することによって、実施例４の組成物を調製した。
【０１６３】
（実施例５）
５０：５０の重量／重量（ｗ／ｗ）比で親水性シラン溶液１とＬＳＳ−７５とを合わせ、次いで比較組成物１の溶液で０．２重量％の溶液になるまで組成物を希釈することによって、実施例５の組成物を調製した。
【０１６４】
（実施例６）
５０：５０の重量／重量（ｗ／ｗ）比で親水性シラン溶液１とＬＳＳ−７５とを合わせ、次いで比較組成物２の溶液で０．０５重量％の溶液になるまで組成物を希釈することによって、実施例６の組成物を調製した。
【０１６５】
実施例７〜１０及び比較例Ａ
１２．７ｃｍ×１７．８ｃｍのフロートガラス板に比較組成物１をスプレーし、ＫＩＭＢＥＲＬＹ−ＣＬＡＲＫ  Ｌ−３０  ＷＹＰＡＬＬタオル（Ｋｉｍｂｅｒｌｙ  Ｃｌａｒｋ．Ｎｅｅｎａｈ，Ｗｉｓｃｏｎｓｉｎ）を使用してきれいに拭き取った。ガラス板を乾燥させた後、続いてそれらに実施例１〜４の組成物をスプレーし、次いで、Ｌ−３０  ＷＹＰＡＬＬタオルで拭き取った。指紋除去試験方法ＩＩにサンプルを供する前に、それらを３０分間室温で保持した。
【０１６６】
指紋が除去されていなかった場合、そのサンプルについて更なる試験は行わなかった。指紋が無事に除去された場合、そのサンプルが不合格になるまで再度試験（すなわち、別のサイクル）に供した。結果を以下の表１で報告する。
【０１６７】
【表１】
2018172684.tif 000002
【０１６８】
実施例１１〜１３及び比較例Ｂ
１２．７ｃｍ×１７．８ｃｍのフロートガラス板に比較組成物１をスプレーし、Ｌ−３０  ＷＹＰＡＬＬタオルできれいに拭き取った。ガラス板を乾燥させた後、続いてそれらに実施例４の組成物をスプレーし、Ｌ−３０  ＷＹＰＡＬＬタオルで拭き取り、室温で３０分間乾燥させた。このプロセスは、１回の清浄サイクルを示した。以下の表２中に記された清浄サイクルの数で、サンプルを処理した。
【０１６９】
次いで、サンプルを指紋除去試験方法ＩＩに供した。指紋が除去されていなかった場合、そのサンプルについて更なる試験は行われなかった。指紋がサンプルから無事に除去された場合、そのサンプルが不合格になるまで再度試験に供した。１０回の合格サイクルが成功した後に、この試験を終了した。結果を以下の表２に報告する。
【０１７０】
【表２】
2018172684.tif 000003
【０１７１】
実施例１４及び１５並びに比較例Ｃ
４６ｃｍ×６１ｃｍのガラスプレート（Ｈａｍｉｌｔｏｎ  Ｉｎｄｕｓｔｒｉｅｓ，Ｔｗｏ  Ｒｉｖｅｒｓ，Ｗｉｓｃｏｎｓｉｎ）を有するキャビネットドアに、比較組成物１をスプレーし、Ｌ−３０  ＷＹＰＡＬＬタオルできれいに拭き取った。ガラス板を乾燥させた後、続いてそれらに実施例１及び３の組成物並びに比較組成物１をスプレーし、Ｌ−３０  ＷＹＰＡＬＬタオルで拭き取った。
【０１７２】
サンプルを室温で３０分間保持し、次いで、パーマネントマーカー除去試験方法ＩＩに供した。試験を完了した後、サンプルをイソプロパノールで清浄し、Ｌ−３０  ＷＹＰＡＬＬタオルで拭き取った。これは１回の清浄サイクルを構成した。続いて、サンプルを更に３回の清浄サイクルに供した。結果を以下の表３に報告する。
【０１７３】
【表３】
2018172684.tif 000004
【０１７４】
実施例１６及び比較例Ｄ
４６ｃｍ×６１ｃｍのガラスプレート（Ｈａｍｉｌｔｏｎ  Ｉｎｄｕｓｔｒｉｅｓ）を有するキャビネットドアに、比較組成物１の組成物をスプレーし、Ｌ−３０  ＷＹＰＡＬＬタオルを使用してきれいに拭き取った。ガラス板を乾燥させた後、それらに実施例１及び比較組成物１の組成物をスプレーし、Ｌ−３０  ＷＹＰＡＬＬタオルで拭き取った。
【０１７５】
サンプルを室温で２４時間保持し、次いで、パーマネントマーカー除去試験方法ＩＩＩに供した。パーマネントマーカーが除去されていなかった場合、そのサンプルについて更なる試験は行われなかった。パーマネントマーカーが無事に除去された場合、そのサンプルを再度試験に供した。サンプルが２０サイクルを無事に合格した後、この試験を終了した。結果を以下の表４に報告する。
【０１７６】
【表４】
2018172684.tif 000005
【０１７７】
実施例１７及び比較例Ｅ
１０．２ｃｍ×１５．２ｃｍの鏡ガラス板を、１枚のマスキングテープで２つの部分に分割した。半分に、実施例６の組成物をスプレーし、Ｌ−３０  ＷＹＰＡＬＬタオルを使用してきれいに拭き取った。残りの半分に、比較組成物２をスプレーし、Ｌ−３０  ＷＹＰＡＬＬタオルを使用してきれいに拭き取った。
【０１７８】
１９８３年５月（２００３年に再認可された）、ＣＳＰＡのＤＣＣ−０９に従って調製され、コーティングされた屋内汚れ（２ｍｉｌ（０．０５ｍｍ）の厚さの人工皮脂）でサンプル全体をコーティングする前に、そのサンプルを室温で３０分間保持した。次いで、そのサンプルをオーブン内に入れ、５０℃で１２０分間保持し、オーブンから除去し、室温まで冷却させた。次いで、処理したガラス板に比較組成物２の組成物をスプレーし、水道水の流れでガラス板を洗い流す前に、組成物を１分間浸透させた。
【０１７９】
次いで、そのサンプルを可視的に検査し、汚れの少なくとも８０％が水洗下で除去された場合、合格と評価され、汚れの８０％未満が除去された場合、不合格と評価された。結果を以下の表５に報告する。
【０１８０】
【表５】
2018172684.tif 000006
【０１８１】
実施例１８及び比較例Ｆ
１０．２ｃｍ×１５．２ｃｍの鏡ガラス板に、比較組成物２をスプレーし、Ｌ−３０  ＷＹＰＡＬＬタオルを使用してきれいに拭き取った。ガラス板を乾燥させた後、続いてそれらに比較組成物２及び実施例６の組成物をスプレーし、Ｌ−３０  ＷＹＰＡＬＬタオルで拭き取った。−１９°Ｆ（−２８．３℃）の冷蔵庫内にサンプルを入れる前に、サンプルを３０分間室温で保持した。冷蔵庫内にサンプルを３０分間入れた後、それらを取り出し、相対湿度を伴い、室温まで加温した（すなわち、７２°Ｆ（２２．２℃）及び８０％の相対湿度）。
【０１８２】
１０秒後、サンプルを可視的に検査し、合格又は不合格で評価した。合格の評価は、像が鏡面反射に容易に見られ得ることを意味した。不合格の評点は、反射像が可視されなかったことを意味する。結果を以下の表６に報告する。
【０１８３】
【表６】
2018172684.tif 000007
【０１８４】
実施例１９及び比較例Ｇ
１０．２ｃｍ×１５．２ｃｍの鏡ガラス板に、比較組成物２をスプレーし、Ｌ−３０  ＷＹＰＡＬＬタオルを使用してきれいに拭き取った。ガラス板を乾燥させた後、続いてそれらに比較組成物２及び実施例６の組成物をスプレーし、Ｌ−３０  ＷＹＰＡＬＬタオルで拭き取った。−１９°Ｆ（−２８．３℃）の冷蔵庫内にサンプルを入れる前に、そのサンプルを３０分間室温の状態のままにした。冷蔵庫内にサンプルを３０分間入れた後、それらを取り出し、相対湿度を伴い、室温まで加温した（すなわち、７２°Ｆ（２２．２℃）及び８０％の相対湿度）。
【０１８５】
３０秒後、そのサンプルを合格又は不合格で評価した。合格の評価は、３０秒後、像が鏡面反射に容易に見られ得ることを示した。不合格の評価は、３０秒後、反射像が可視されなかったことを意味した。結果を以下の表７に報告する。
【０１８６】
【表７】
2018172684.tif 000008
【０１８７】
実施例２０及び２１並びに比較例Ｈ
１５．２ｃｍ×２２．９ｃｍの３枚のガラスパネルに、比較組成物１をスプレーし、Ｌ−３０  ＷＹＰＡＬＬタオルを使用してきれいに拭き取った。ガラスパネルを乾燥させた後、実施例２０のパネルである１枚のパネルに、実施例４の組成物をスプレーし、Ｌ−３０  ＷＹＰＡＬＬタオルで拭き取った。これは、１回のスプレー及び拭き取りサイクルを構成した。複数の清浄を模倣するために、スプレー及び拭き取りサイクルを、１５分間隔で４回繰り返した。
【０１８８】
上で説明されるのと同じ様式で、実施例２１のパネルである第２のガラスパネルを、実施例５の組成物で処理した。
【０１８９】
比較例１０のパネルである第３のパネルは処理しないままにした。
【０１９０】
ガラスパネルを、６週間、Ｃｏｔｔａｇｅ  Ｇｒｏｖｅ，Ｍｉｎｎｅｓｏｔａ内の屋外試験施設で垂直に取り付けた。６週間後、接触角試験方法Ｉを使用した接触角、及びヘイズについてそのサンプルを評価した。このデータは以下の表８に報告する。
【０１９１】
【表８】
2018172684.tif 000009
【０１９２】
実施例２２及び比較例Ｉ
５０：５０の重量／重量比で親水性シラン溶液１とＮＡＬＣＯ  １１１５シリカゾルとを合わせ、次いで比較組成物１の溶液で０．５重量％の溶液になるまで組成物を希釈することによって、実施例２２の組成物を調製した。０．１Ｎ塩酸を使用して、その溶液を、ｐＨが５．５になるまで酸性化した。
【０１９３】
２つの鏡張りのガラス表面に比較組成物１をスプレーし、Ｌ−３０  ＷＹＰＡＬＬタオルを使用してきれいに拭き取った。表面を乾燥させた後、それらに実施例２２の組成物及び比較組成物１をそれぞれスプレーし、次いでＬ−３０  ＷＹＰＡＬＬタオルで拭き取った。スプレー及び拭き取りサイクルを１０回繰り返した。次いで、３０秒間の代わりに１５秒間、サンプルを脱イオン水の流れで洗い流すことを除いて、サンプルを指紋除去試験方法ＩＩに供した。結果を以下の表９に報告する。
【０１９４】
【表９】
2018172684.tif 000010
【０１９５】
実施例２３〜２５及び比較例Ｊ
実施例２３〜２５について、表１０に提供される製剤を有する清浄組成物を調製した。表内の構成成分量は、重量％で表す。次いで、サンプルを指紋除去試験方法ＩＩに供した。指紋除去試験の結果を表１１に提供する。
【０１９６】
【表１０】
2018172684.tif 000011
【０１９７】
【表１１】
2018172684.tif 000012
【０１９８】
実施例２６〜３０
実施例２６〜３０について表１２に提供される製剤を有する清浄組成物を調製した。表内の構成成分量は、重量％で表す。
【０１９９】
【表１２】
2018172684.tif 000013
【０２００】
上の石鹸スカム試験に記載されるように、実施例２６〜３０の清浄組成物及びＳＣＲＵＢＢＩＮＧ  ＢＵＢＢＬＥＳ  Ｍｅｇａ  Ｓｈｏｗｅｒ  Ｆｏａｍｅｒ（ＳＣ  Ｊｏｈｎｓｏｎ，Ｒａｃｉｎｅ，Ｗｉｓｃｏｎｓｉｎ）を、ガラスパネル上にコーティングし、石鹸スカム試験Ｉに供した。
【０２０１】
以下の表１３に提供されるように、石鹸スカムに対するこれらの組成物の容易な清浄性能を、コーティングが耐え得る石鹸スカムスプレーサイクルの数によって表す。双性イオン性シランの濃度が製剤中で増加するにつれて、石鹸スカムに対する容易な清浄性能が改善された。
【０２０２】
【表１３】
2018172684.tif 000014
【０２０３】
上の石鹸スカム試験方法に記載されるように、実施例２６〜３０の清浄組成物及びＳＣＲＵＢＢＩＮＧ  ＢＵＢＢＬＥＳ  Ｍｅｇａ  ＳｈｏｗｅｒＦｏａｍｅｒを、ガラスパネル上にコーティングし、石鹸スカム試験ＩＩに供した。以下の表１４に提供されるように、石鹸スカムに対するこれらの組成物の容易な清浄性能を、コーティングが耐え得る石鹸スカムスプレーサイクルの数によって表す。また、双性イオン性シランの濃度が製剤中で増加するにつれて、石鹸スカムに対する容易な清浄性能が改善された。接触角試験方法ＩＩに記載されるように、コーティングされたパネルの表面の接触角の測定値もそれぞれのサイクル後に得られた。接触角のデータは、表１５に提供される。
【０２０４】
【表１４】
2018172684.tif 000015
【０２０５】
【表１５】
2018172684.tif 000016
【０２０６】
上の石鹸スカム試験方法に記載されるように、実施例２６〜３０の清浄組成物を、ガラスパネル上にコーティングした。コーティングされたパネル表面の接触角の測定値は、４０℃で維持された水浴中での熟成後に得られた。コーティングされたパネルは、熟成前に、少なくとも１時間室温で空気乾燥させた。測定値は、４時間の間隔で得られた。接触角のデータは、一般に、組成物が高温の水中で良好な耐久性を示すことを示す。接触角のデータは、表１６に提供される。
【０２０７】
【表１６】
2018172684.tif 000017
【０２０８】
本明細書に引用される特許、特許文献、及び刊行物の完全な開示内容を、あたかもそれぞれが個々に組み込まれたのと同様に、それらの全体を参照により組み込むものである。本開示の範囲及び趣旨を逸脱することなく本開示に対する様々な改変及び変更が可能であることは当業者には明らかであろう。本開示は本明細書に記載される説明的実施形態及び実施例によって不要に限定されるものではない点、更にこうした実施例及び実施形態はあくまで一例として示されるものであって、本開示の範囲は以下の「特許請求の範囲」によってのみ限定されるものである点は理解されるはずである。
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
多機能性水性組成物であって、
前記多機能性水性組成物が適用される基材表面に保護特性を提供するように選択される、双性イオン性シラン、スルホネート官能性のシラン並びにそれらの組み合わせから選択される親水性シランと、
前記多機能性水性組成物に清浄特性、湿潤特性又はこれらの両方を提供するように選択される、少なくとも２つの異なる界面活性剤と、
ケイ酸リチウムと、
水と、
を含み、
前記多機能性水性組成物が、硬質表面清浄及び保護組成物である、
多機能性水性組成物。
【請求項２】
前記親水性シランが少なくとも０．０００１重量％最大１０重量％含まれ、
前記界面活性剤が少なくとも０．０２重量％最大４９．０４重量％含まれ、
前記ケイ酸リチウムが少なくとも０．０００１重量％１０重量％以下含まれ、
この残部に水を含む、
請求項１に記載の多機能性水性組成物。
【請求項３】
前記スルホネート官能性の双性イオン性シランが、以下の式（Ｉ）又は式（ＩＩ）：
(Ｒ１Ｏ)ｐ-Ｓｉ(Ｒ２)ｑ-Ｗ-Ｎ＋(Ｒ３)(Ｒ４)-(ＣＨ２)ｍ-ＳＯ３−      （Ｉ）
(Ｒ１Ｏ)ｐ-Ｓｉ(Ｒ２)ｑ-ＣＨ２ＣＨ２ＣＨ２-Ｎ＋(ＣＨ３)２-(ＣＨ２)ｍ-ＳＯ３−  （ＩＩ）
を有し、式中、
各Ｒ１は、独立して、水素、メチル基又はエチル基であり、
各Ｒ２は、独立して、メチル基又はエチル基であり、
各Ｒ３及びＲ４は、独立して、飽和又は不飽和、直鎖、分枝状又は環状有機基であって、これらは互いに、任意に基Ｗの原子とで、結合して環を形成してよく、
Ｗは有機連結基であり、
ｐは、１〜３の整数であり、
ｍは、１〜４の整数であり、
ｑは、０又は１であり、
ｐ＋ｑは３である、
請求項１に記載の多機能性水性組成物。
【請求項４】
液体多機能性水性組成物であって、
前記液体多機能性水性組成物が適用される基材表面に保護特性を提供するように選択される、スルホネート官能性で双性イオン性の親水性シランと、
前記液体多機能性水性組成物に清浄特性、湿潤特性又はこれらの両方を提供するように選択される、界面活性剤と、
水と、
ケイ酸リチウムと、
を含み、
前記液体多機能性水性組成物が硬質表面清浄及び保護組成物である、
液体多機能性水性組成物。
【請求項５】
シリカ質表面を清浄及び保護する方法であって、
請求項１〜４のいずれか一項に記載の多機能性水性組成物を前記シリカ質表面に適用する工程と、
前記シリカ質表面に前記多機能性水性組成物を擦り込んで、前記シリカ質表面を清浄及び保護する工程と
を含む、方法。
【請求項６】
シリカ質表面を清浄及び保護する方法であって、前記方法が、
多機能性水性組成物を前記シリカ質表面に適用する工程であって、前記多機能性水性組成物が
前記多機能性水性組成物が適用される基材表面に保護特性を提供するように選択される、スルホネート官能性で双性イオン性の親水性シランと、
前記多機能性水性組成物に清浄特性、湿潤特性又はこれらの両方を提供するように選択される、界面活性剤と、
ケイ酸リチウムと、
水と
を含み、前記界面活性剤全重量の前記親水性シラン全重量に対する比が少なくとも１：２である、工程と、
前記シリカ質表面に前記多機能性水性組成物を擦り込んで、前記シリカ質表面を清浄及び保護する工程と
を含む、方法。
【外国語明細書】
2018172684000001.pdf